(57)【要約】      （修正有）【課題】長期の保存安定性を有する活性エネルギー線硬化性組成物を得ることができ、また、硬化時に酸素による重合阻害を受けにくく、さらに、表面硬度と屈曲耐久性に優れ、かつ硬化収縮が小さい硬化物を得ることのできる活性エネルギー線重合開始剤、およびその重合開始剤として有用な新規なベンゾインチオエーテル化合物の提供。【解決手段】下記一般式（１）で示されるベンゾインチオエーテル化合物、およびその化合物からなる活性エネルギー線重合開始剤。2017214547.tif 000021【選択図】なし【特許請求の範囲】
【請求項１】
下記一般式（１）で示されるベンゾインチオエーテル化合物からなることを特徴とする活性エネルギー線重合開始剤。
【化１】
2017214547.tif 000012
（ここで、Ｘは、水素原子を除いた有機基であり、直鎖構造、分岐構造、環状構造、あるいはこれら構造を組み合わせた複合構造でもよく、ヘテロ原子を含んでいてもよい。Ｒ１およびＲ２はそれぞれ独立してハロゲン原子、水素原子、炭素数１〜２０のアルキル基、炭素数２〜２０のアルケニル基、炭素数７〜２０のアラルキル基または炭素数４〜２０のヘテロアリールアルキル基、炭素数３〜２０のシクロルキル基、アルコキシ基、アミノ基、アシル基、スルフィド基、ニトロ基、シアノ基、炭素数６〜２０のアリール基、または、２つ以上のＲ１およびＲ２がそれぞれ結合して、単環または縮合環を形成した構造である。ｌおよびｍはそれぞれ独立して０〜５の整数であり、ｎは２〜６の整数である。）
【請求項２】
請求項１記載の活性エネルギー線重合開始剤［Ａ］及び活性エネルギー線重合性化合物［Ｂ］を含有してなることを特徴とする活性エネルギー線硬化性組成物。
【請求項３】
請求項２記載の活性エネルギー線硬化性組成物が硬化されてなることを特徴とする硬化物。
【請求項４】
下記一般式（１）で示されることを特徴とするベンゾインチオエーテル化合物。
【化１】
2017214547.tif 000013
（ここで、Ｘは、水素原子を除いた有機基であり、直鎖構造、分岐構造、環状構造、あるいはこれら構造を組み合わせた複合構造でもよく、ヘテロ原子を含んでいてもよい。Ｒ１およびＲ２はそれぞれ独立してハロゲン原子、水素原子、炭素数１〜２０のアルキル基、炭素数２〜２０のアルケニル基、炭素数７〜２０のアラルキル基または炭素数４〜２０のヘテロアリールアルキル基、炭素数３〜２０のシクロルキル基、アルコキシ基、アミノ基、アシル基、スルフィド基、ニトロ基、シアノ基、炭素数６〜２０のアリール基、または、２つ以上のＲ１およびＲ２がそれぞれ結合して、単環または縮合環を形成した構造である。ｌおよびｍはそれぞれ独立して０〜５の整数であり、ｎは２〜６の整数である。）
【請求項５】
下記一般式（２）で示されることを特徴とするベンゾインチオエーテル化合物。
【化２】
2017214547.tif 000014
（ここで、Ｒ１およびＲ２はそれぞれ独立してハロゲン原子、水素原子、炭素数１〜２０のアルキル基、炭素数２〜２０のアルケニル基、炭素数７〜２０のアラルキル基または炭素数４〜２０のヘテロアリールアルキル基、炭素数３〜２０のシクロルキル基、アルコキシ基、アミノ基、アシル基、スルフィド基、ニトロ基、シアノ基、炭素数６〜２０のアリール基、または、２つ以上のＲ１およびＲ２がそれぞれ結合して、単環または縮合環を形成した構造である。ｌおよびｍはそれぞれ独立して０〜５の整数であり、Ｙは下記式（３）、（４）あるいは（５）である。）
【化３】
2017214547.tif 000015
【化４】
2017214547.tif 000016
（ここで、Ｚは炭素原子、酸素原子、または硫黄原子である。）
【化５】
2017214547.tif 000017
【請求項６】
下記一般式（６）で示されることを特徴とするベンゾインチオエーテル化合物。
【化６】
2017214547.tif 000018
（ここで、Ｒ１およびＲ２はそれぞれ独立してハロゲン原子、水素原子、炭素数１〜２０のアルキル基、炭素数２〜２０のアルケニル基、炭素数７〜２０のアラルキル基または炭素数４〜２０のヘテロアリールアルキル基、炭素数３〜２０のシクロルキル基、アルコキシ基、アミノ基、アシル基、スルフィド基、ニトロ基、シアノ基、炭素数６〜２０のアリール基、または、２つ以上のＲ１およびＲ２がそれぞれ結合して、単環または縮合環を形成した構造である。ｌおよびｍはそれぞれ独立して０〜５の整数である。）
【請求項７】
下記一般式（７）で示されることを特徴とするベンゾインチオエーテル化合物。
【化７】
2017214547.tif 000019
（ここで、Ｒ１およびＲ２はそれぞれ独立してハロゲン原子、水素原子、炭素数１〜２０のアルキル基、炭素数２〜２０のアルケニル基、炭素数７〜２０のアラルキル基または炭素数４〜２０のヘテロアリールアルキル基、炭素数３〜２０のシクロルキル基、アルコキシ基、アミノ基、アシル基、スルフィド基、ニトロ基、シアノ基、炭素数６〜２０のアリール基、または、２つ以上のＲ１およびＲ２がそれぞれ結合して、単環または縮合環を形成した構造である。ｌおよびｍはそれぞれ独立して０〜５の整数であり、Ｙはメチル基あるいは下記式（８）である。）
【化８】
2017214547.tif 000020
【発明の詳細な説明】
【技術分野】
【０００１】
本発明は、ベンゾインチオエーテル化合物からなる活性エネルギー線重合開始剤及びこれを含有する活性エネルギー線硬化性組成物、更にこれを硬化されてなる硬化物に関するものである。また、新規なベンゾインチオエーテル化合物に関するものである。
なお、本明細書において「活性エネルギー線重合」を便宜的に「光重合」と表記することがある。
【背景技術】
【０００２】
従来より、光重合を行う際には、Ｉｒｇａｃｕｒｅ１８４等のラジカルを発生する光重合開始剤が一般的に用いられ、光重合性化合物と光重合開始剤を含有する活性エネルギー線硬化性組成物に紫外線等の活性エネルギー線を照射することにより、光重合性化合物が硬化されて硬化物が形成される。
しかしながら、ラジカル重合を利用する活性エネルギー線硬化性組成物は、空気中の酸素により酸素阻害が生じ重合が停止してしまうといった問題や、硬化による硬化収縮が生じてしまうといった問題などがあった。
【０００３】
この問題を解決する方法として、例えば、硬化収縮の改善を目的として、チオール化合物を添加し、チオール−エン反応を利用することが提案されている（例えば、特許文献１を参照）。
更に、光照射でラジカルを発生する硫黄原子含有の光重合開始剤を用いることで、光重合収率を改善する方法が提案されている（例えば、特許文献２を参照）。なお、同文献に記載のチオール化合物は芳香族チオールに限定されている。
また、保存安定性及び表面硬化性に優れる光重合開始剤として、単官能チオールを用いて合成されたベンゾインチオエーテル化合物が提案されている（例えば、特許文献３を参照）。
更に、紫外線に対する高い感度を持つ光重合開始剤として、特定構造の硫黄含有化合物が提案されている（例えば、特許文献４を参照）。
【先行技術文献】
【特許文献】
【０００４】
【特許文献１】特表２００９−５０３１４３号公報
【特許文献２】特開昭６３−９９２０１号公報
【特許文献３】特公昭５５−３９１６１号公報
【特許文献４】特開２０１３−１９９４３３号公報
【発明の概要】
【発明が解決しようとする課題】
【０００５】
しかしながら、特許文献１開示の技術では、アクリレートなどの重合性化合物とチオール化合物を混合した場合、室温でも徐々に重合が進行してゲル化してしまうことがある。したがって、長期において高い保存安定性を維持することが困難であり、使用する直前で両化合物を混合する必要があることから、保存安定性の点でまだ充分なものとは言えず更なる改良が求められるものである。また、硬化物の表面硬度と屈曲耐久性についても更なる改良が求められている。
【０００６】
また、特許文献２開示の技術では、光重合収率の向上は認められるものの、硬化物の表面硬度と屈曲耐久性については考慮されておらず、近年、要求されている性能の高度化を考慮すると、まだまだ満足のいくものではなく、更なる改良が求められている。
【０００７】
また、特許文献３開示の技術では、硬化物の屈曲耐久性や硬化収縮については考慮されておらず、また、硬化速度についてもまだまだ満足のいくものではなく、更なる改良が求められている。
【０００８】
更に、特許文献４開示の技術は、水系材料への利用に関するものであるため、水以外の溶剤の溶解性については考慮されておらず、硬化速度についても更なる改良が求められるものであった。
【０００９】
そこで、本発明は、長期の保存安定性を有する活性エネルギー線硬化性組成物を得ることができ、また、硬化時に酸素による重合阻害を受けにくく、更に、表面硬度と屈曲耐久性といった相反する両物性にも優れ、硬化収縮も小さい硬化物を得ることのできる活性エネルギー線重合開始剤、かかる活性エネルギー線重合開始剤を含有してなる活性エネルギー線硬化性組成物、それが硬化されてなる硬化物を提供することを目的とするものである。また、本発明は、活性エネルギー線重合開始剤として利用することができる新規なベンゾインチオエーテル化合物を提供することをも目的とするものである。
【課題を解決するための手段】
【００１０】
しかるに、本発明者はかかる事情に鑑み鋭意研究を重ねた結果、特定構造のベンゾインチオエーテル化合物を活性エネルギー線重合開始剤に用いることにより、活性エネルギー線硬化性組成物の保存安定性にも非常に優れ、従来の活性エネルギー線重合開始剤と比較して表面硬度と屈曲耐久性といった相反する両物性にも優れ、更に硬化収縮も小さい硬化物を得ることを見出し、本発明を完成した。
【００１１】
即ち、本発明の要旨は、下記一般式（１）で示されるベンゾインチオエーテル化合物からなることを特徴とする活性エネルギー線重合開始剤に関するものである。
【００１２】
【化１】
2017214547.tif 000002
【００１３】
（ここで、Ｘは、水素原子を除いた有機基であり、直鎖構造、分岐構造、環状構造、あるいはこれら構造を組み合わせた複合構造でもよく、ヘテロ原子を含んでいてもよい。Ｒ１およびＲ２はそれぞれ独立してハロゲン原子、水素原子、炭素数１〜２０のアルキル基、炭素数２〜２０のアルケニル基、炭素数７〜２０のアラルキル基または炭素数４〜２０のヘテロアリールアルキル基、炭素数３〜２０のシクロルキル基、アルコキシ基、アミノ基、アシル基、スルフィド基、ニトロ基、シアノ基、炭素数６〜２０のアリール基、または、２つ以上のＲ１およびＲ２がそれぞれ結合して、単環または縮合環を形成した構造である。ｌおよびｍはそれぞれ独立して０〜５の整数であり、ｎは２〜６の整数である。）
【００１４】
また、本発明は、前記活性エネルギー線重合開始剤を含有してなる活性エネルギー線硬化性組成物、更にそれが硬化されてなる硬化物も提供するものである。
また、本発明においては、上記一般式（１）で示される新規なベンゾインチオエーテル化合物も提供するものである。
【発明の効果】
【００１５】
本発明の活性エネルギー線重合開始剤によれば、長期の保存安定性を有する活性エネルギー線硬化性組成物を得ることができ、更に、硬化時に酸素による重合阻害を受けにくく、表面硬度と屈曲耐久性といった相反する両物性にも優れ、硬化収縮も小さい硬化物を得ることができる。
また、本発明の新規なベンゾインチオエーテル化合物は、例えば、活性エネルギー線重合開始剤として有用である。
【００１６】
なお、本発明においては、活性エネルギー線を照射することにより、上記特定構造のベンゾインチオエーテル化合物から２官能以上のチオールが発生し、かかる２官能以上のチオールにより、より効果的に酸素阻害を受けにくくなって、重合反応が効率良く進行し、低照射量での硬化が可能となるものと推察される。
【図面の簡単な説明】
【００１７】
【図１】合成例１により得られた、（２−オキソ−１，２−ジフェニルエチルスルファニル）酢酸４−［２−（２−オキソ−１，２−ジフェニルエチルスルファニル）アセトキシ］ブチルの１Ｈ−ＮＭＲスペクトルである。
【図２】合成例２により得られた、［１，２−ビス（３−メトキシフェニル）２−オキソエチルスルファニル］酢酸４−｛２−［１，２−ビス（３−メトキシフェニル）２−オキソエチルスルファニル］アセトキシ｝ブチルの１Ｈ−ＮＭＲスペクトルである。
【図３】合成例３により得られた、３−（２−オキソ−１，２−ジフェニルエチルスルファニル）プロピオン酸２−（２，４，６−トリオキソ−３，５−ビス｛２−［３−（２−オキソ−１，２−ジフェニルエチルスルファニル）プロピオニルオキシ］エチル｝−［１，３，５］トリアジナン−１−イル）エチルの１Ｈ−ＮＭＲスペクトルである。
【図４】合成例４により得られた、３−（２−オキソ−１，２−ジフェニルエチルスルファニル）プロピオン酸２，２−ビス［３−（２−オキソ−１，２−ジフェニルエチルスルファニル）プロピオニルオキシメチル］ブチルの１Ｈ−ＮＭＲスペクトルである。
【図５】合成例５により得られた、３−（２−オキソ−１，２−ジフェニルエチルスルファニル）プロピオン酸２−エチルヘキシルの１Ｈ−ＮＭＲスペクトルである。
【図６】合成例６により得られた、２−｛２−［２−（２−オキソ−１，２−ジフェニルエチルスルファニル）エトキシ］エチルスルファニル｝−１，２−ジフェニルエタノンの１Ｈ−ＮＭＲスペクトルである。
【図７】合成例７により得られた、２−｛４−［４−（２−オキソ−１，２−ジフェニルエチルスルファニル）フェニルスルファニル］フェニルスルファニル｝−１，２−ジフェニルエタノンの１Ｈ−ＮＭＲスペクトルである。
【図８】合成例８により得られた、（２−オキソ−１，２−ジフェニルエチルスルファニル）プロピオン酸３−｛３−［２−（２−オキソ−１，２−ジフェニルエチルスルファニル）プロピオニルオキシ］−２，２−ビス［２−（２−オキソ−１，２−ジフェニルエチルスルファニル）プロピオニルオキシメチル］プロピオニルオキシ｝−２，２−ビス［２−（２−オキソ−１，２−ジフェニルエチルスルファニル）プロピオニルオキシメチル］プロピルの１Ｈ−ＮＭＲスペクトルである。
【発明を実施するための形態】
【００１８】
以下に、本発明を詳細に説明する。
なお、本発明において、（メタ）アクリルとはアクリルあるいはメタクリルを、（メタ）アクリロイルとはアクリロイルあるいはメタクリロイルを、（メタ）アクリレートとはアクリレートあるいはメタクリレートをそれぞれ意味するものである。
また、アクリル系モノマーとは、アクリロイル基、メタクリロイル基の少なくとも一方を有するモノマーであり、アクリル系樹脂とは、少なくとも１種のアクリル系モノマーを含む重合成分を重合して得られる樹脂である。
【００１９】
本発明は、上記一般式（１）で示される新規なベンゾインチオエーテル化合物を提供するものである。まず、上記一般式（１）で示されるベンゾインチオエーテル化合物（以下、単に「ベンゾインチオエーテル化合物（１）」と略すことがある。）について説明する。
【００２０】
上記一般式（１）において、式中のＸは、水素原子を除いた有機基であり、直鎖構造、分岐構造、環状構造、あるいはこれら構造を組み合わせた複合構造でもよく、ヘテロ原子を含んでいてもよい。ｎは２〜６の整数である。
【００２１】
有機基としては、従来公知の有機基を使用することができ、例えば、炭素数１〜２０のアルキル基、炭素数２〜２０のアルケニル基、炭素数７〜２０のアラルキル基または炭素数４〜２０のヘテロアリールアルキル基、炭素数３〜２０のシクロアルキル基、炭素数６〜１４のアリール基等が挙げられる。
【００２２】
また、有機基は、直鎖構造、分岐構造、環状構造、あるいはこれら構造を組み合わせた複合構造でもよく、ヘテロ原子を含んでいてもよい。ヘテロ原子としては、例えば、酸素原子、硫黄原子、窒素原子等が挙げられる。
【００２３】
直鎖構造や分岐構造の炭素数としては、好ましくは１〜１８、特に好ましくは１〜１５、更に好ましくは１〜１０である。直鎖構造や分岐構造として、具体的には、例えば、メチル基、エチル基、イソプロピル基、ブチル基、イソブチル基、ヘキシル基、オクチル基、２−エチルヘキシル基等が挙げられる。
【００２４】
環状構造の炭素数としては、好ましくは３〜２０、特に好ましくは３〜１５である。環状構造として、具体的には、例えば、シクロプロピル基、シクロヘキシル基、シクロヘプタン基、シクロオクタン基等が挙げられる。
【００２５】
ヘテロ原子を含む有機基として、例えば、アシル基、カルボキシル基、チオカルボキシル基、スルホニル基、オキシアシル基、カルバモイル基、ヒドラジノアシル基、ニトロ基、シアノ基、イソシアノ基、シアナト基、イソシアナト基、チオシアナト基、イソチオシアナト基、ホルミル基、オキソ基、ヒドロキシル基、メルカプト基、アミノ基、ヒドラジノ基、オキシ基、スルフィド基、チオ基、アゾ基、イミノ基、トリアジン環等を有する有機基が挙げられる。更に具体的には、例えば、水素原子を除いた有機基としては、後記の式（３）、（４）および（５）に示すものが挙げられる。
【００２６】
Ｒ１およびＲ２はそれぞれ独立して、ハロゲン原子、水素原子、炭素数１〜２０のアルキル基、炭素数２〜２０のアルケニル基、炭素数７〜２０のアラルキル基または炭素数４〜２０のヘテロアリールアルキル基、炭素数３〜２０のシクロアルキル基、アルコキシ基、アミノ基、アシル基、スルフィド基、ニトロ基、シアノ基、炭素数６〜２０のアリール基、または、２つ以上のＲ１およびＲ２が結合して、単環または縮合環を形成した構造である。
【００２７】
炭素数１〜２０のアルキル基は、直鎖状でも分岐状であってもよく、アルキル基の炭素数としては、好ましくは１〜１８、特に好ましくは１〜１５である。具体的には、例えば、メチル基、エチル基、イソプロピル基、ブチル基、イソブチル基、ヘキシル基、オクチル基等が挙げられる。
【００２８】
炭素数２〜２０のアルケニル基は、直鎖状でも分岐状であってもよく、アルケニル基の炭素数としては、好ましくは２〜１８、特に好ましくは２〜１５である。具体的には、例えば、ビニル基、アリル基、１−プロペニル基、イソプロペニル基、２−ブテニル基、３−ブテニル基、２−ペテニル基、２−ヘキセニル基等が挙げられる。
【００２９】
炭素数７〜２０のアラルキル基は、直鎖状でも分岐状であってもよく、アラルキル基の炭素数としては、好ましくは７〜１８、特に好ましくは７〜１５である。具体的には、例えば、ベンジル基、フェネチル基、ナフチルメチル基等が挙げられる。
【００３０】
炭素数４〜２０のヘテロアリールアルキル基は、直鎖状でも分岐状であってもよく、ヘテロアリールアルキル基の炭素数としては、好ましくは４〜１８、特に好ましくは４〜１５である。ヘテロアリールアルキル基におけるヘテロ原子としては、例えば、酸素原子、硫黄原子、窒素原子等が挙げられる。かかるヘテロアリールアルキル基としては、具体的には、例えば、トリアジニルメチル基、トリアジニルエチル基、２−ピリジルメチル基、２−ピリジルエチル基、３−ピリジルメチル基、３−ピリジルエチル基、４−ピリジルメチル基、４−ピリジルエチル基等が挙げられる。
【００３１】
炭素数３〜２０のシクロアルキル基は、好ましくは３〜１８、特に好ましくは３〜１５である。具体的には、例えば、シクロプロピル基、シクロヘキシル基、シクロヘプタン基、シクロオクタン基等が挙げられる。
【００３２】
また、上記アルキル基、アルケニル基、アラルキル基、ヘテロアリールアルキル基、およびシクロアルキル基は置換基を有するものであってもよい。かかる置換基としては、例えば、ハロゲン原子、シアノ基、ニトロ基、水酸基、アルキル基、アルコキシ基、アミノ基、エステル基、アリールスルホニル基、アルキルスルホニル基、フェニル基等が挙げられ、好ましくはシアノ基、アルコキシ基、アミノ基、エステル基、フェニル基である。かかるアルコキシ基は、直鎖状でも分岐状であってもよく、アルコキシ基の炭素数としては、好ましくは１〜２０、特に好ましくは１〜１５である。具体的には、例えば、メトキシ基、エトキシ基、プロポキ基、イソプロポキ基、ブトキシ基、イソブトキシ基等が挙げられる。
【００３３】
Ｒ１およびＲ２におけるアルコキシ基は、直鎖状でも分岐状であってもよく、アルコキシ基の炭素数としては、好ましくは１〜２０、特に好ましくは１〜１５である。具体的には、例えば、メトキシ基、エトキシ基、プロポキ基、イソプロポキ基、ブトキシ基、イソブトキシ基等が挙げられる。
【００３４】
Ｒ１およびＲ２におけるアシル基は、直鎖構造、分岐構造、環状構造、あるいはこれら構造を組み合わせた複合構造であって、飽和または不飽和の基を有する。アシル基の炭素数としては、好ましくは１〜２０、特に好ましくは１〜１５である。具体的には、例えば、ホルミル基、アセチル基、プロピオニル基、ベンゾイル基、アクリロイル基等が挙げられる。
【００３５】
炭素数６〜２０のアリール基の炭素数としては、好ましくは炭素数６〜１８、特に好ましくは６〜１５である。具体的には、例えば、フェニル基、ナフチル基、アントラセニル基、ビフェニル基等が挙げられる。
【００３６】
２つ以上のＲ１およびＲ２が結合して、単環または縮合環を形成した構造としては、例えば、ナフチル基、アントラセニル基等が挙げられる。
【００３７】
なお、上記一般式（１）に示す芳香環上にＲ１またはＲ２が複数存在する場合には、それぞれのＲ１またはＲ２は同一であっても、異なっていてもよい。
【００３８】
上記一般式（１）中のｌおよびｍは、上記一般式（１）に示す芳香環上の置換基Ｒ１およびＲ２の数を示し、それぞれ独立して０〜５の整数であり、好ましくは０〜４である。
【００３９】
上記一般式（１）において、ＸあるいはＸに結合した置換基の価数（他の基と結合可能な数）により、そのｎが決定される。例えば、ＸあるいはＸに結合した置換基の価数が４価の炭素の場合はｎ＝４、ベンゼン系芳香環の場合にはｎ＝１〜６、１，３，５−トリアジン−２，４，６−トリオン等のトリアジン環の場合はｎ＝３、有機基であるアルキレンの場合はｎ＝２、有機基である下記式（ａ）の化合物の場合はｎ＝６、のようにｎが決定される。ＸあるいはＸに結合した置換基と結合する部分は、ＸあるいはＸに結合した置換基に複数が結合される場合には、構造が共通するようにしてもよい。
【００４０】
【化ａ】
2017214547.tif 000003
【００４１】
かくして、一般式（１）で示されるベンゾインチオエーテル化合物が用いられ、具体例としては、以下の化合物が挙げられる。
【００４２】
即ち、一般式（１）で示されるベンゾインチオエーテル化合物としては、例えば、２−［２−（２−オキソ−１，２−ジフェニルエチルスルファニル）エチルスルファニル］−１，２−ジフェニルエタノン、２−［４−（２−オキソ−１，２−ジフェニルエチルスルファニル）ブチルスルファニル］−１，２−ジフェニルエタノン、２−［６−（２−オキソ−１，２−ジフェニルエチルスルファニル）ヘキシルスルファニル］−１，２−ジフェニルエタノン、２−［８−（２−オキソ−１，２−ジフェニルエチルスルファニル）オクチルスルファニル］−１，２−ジフェニルエタノン、２−｛３−［１，２−ビス（２−メトキシフェニル）−２−オキソエチルスルファニル］オクチルスルファニル｝−１，２−ビス（２−メトキシフェニル）エタノン、２−｛３−［１，２−ビス（３−メトキシフェニル）−２−オキソエチルスルファニル］オクチルスルファニル｝−１，２−ビス（３−メトキシフェニル）エタノン、２−｛３−［１，２−ビス（４−メトキシフェニル）−２−オキソエチルスルファニル］オクチルスルファニル｝１，２−ビス（４−メトキシフェニル）エタノン、２−｛３−［１，２−ビス（３，５−ジメトキシフェニル）−２−オキソエチルスルファニル］オクチルスルファニル｝−１，２−ビス（３，５−ジメトキシフェニル）エタノン、２−（３，５−ジメトキシフェニル）−２−｛３−［１−（３，５−ジメトキシフェニル）−２−オキソ−２−フェニルエチルスルファニル］オクチルスルファニル｝−１−フェニルエタノン、２−［３−（２−オキソ−１，２−ジ−ｐ−トリルエチルスルファニル）オクチルスルファニル］−１，２−ジ−ｐ−トリルエタノン、２−｛３−［２−オキソ−１，２−ビス（２，４，６−トリメチルフェニル）エチルスルファニル］オクチルスルファニル｝−１，２−ビス（２，４，６−トリメチルフェニル）エタノン、２−｛３−［１，２−ビス（４−ｔｅｒｔ−ブチルフェニル）−２−オキソエチルスルファニル］オクチルスルファニル｝−１，２−ビス（４−ｔｅｒｔ−ブチルフェニル）エタノン、２−｛３−［１，２−ビス（４−ジメチルアミノフェニル）−２−オキソエチルスルファニル］オクチルスルファニル｝−１，２−ビス（４−ジメチルアミノフェニル）エタノン、１，２−ビス（４−ベンジルフェニル）−２−｛３−［１，２−ビス（４−ベンジルフェニル）−２−オキソエチルスルファニル］オクチルスルファニル｝エタノン、２−｛３−［２−オキソ−１，２−ビス（４−ピリジン−４−イル−フェニル）エチルスルファニル］オクチルスルファニル｝−１，２−ビス（４−ピリジン−４−イル−フェニル）エタノン、２−｛３−［１，２−ビス（４−シクロプロピルフェニル）−２−オキソエチルスルファニル］オクチルスルファニル｝−１，２−ビス（４−シクロプロピルフェニル）エタノン、１，２−ビス−ビフェニル−４−イル−２−［３−（１，２−ビス−ビフェニル−４−イル−２−オキソ−エチルスルファニル）オクチルスルファニル］エタノン、２−［３−（１，２−ジナフタレン−１−イル−２−オキソエチルスルファニル）オクチルスルファニル］−１，２−ジナフタレン−１−イル−エタノン等が挙げられる。
【００４３】
本発明において、一般式（１）で示されるベンゾインチオエーテル化合物は、例えば、２−クロロ−２−フェニルアセトフェノン誘導体とチオール化合物をトリエチルアミン存在下に有機溶媒中で反応させることによって製造することができる。
【００４４】
次に、本発明の活性エネルギー線硬化性組成物について説明する。
本発明の活性エネルギー線硬化性組成物は、本発明のベンゾインチオエーテル化合物（１）からなる活性エネルギー線重合開始剤［Ａ］と、硬化対象である活性エネルギー線重合性化合物［Ｂ］を含有してなるものである。
【００４５】
活性エネルギー線重合性化合物［Ｂ］としては、エチレン性不飽和基を有するエチレン性不飽和化合物であればよく、具体的には、エチレン性不飽和基を１つ有するエチレン性不飽和化合物［ｂ１］及びエチレン性不飽和基を２つ以上有するエチレン性不飽和化合物［ｂ２］の群から選ばれる少なくとも１種であることが好ましい。
【００４６】
エチレン性不飽和基を有するエチレン性不飽和化合物としては、（メタ）アクリレート、スチレン系化合物、ビニル化合物、アリル化合物、アクリロニトリル等が挙げられる。
【００４７】
（メタ）アクリレートとしては、ウレタン（メタ）アクリレート、エポキシ（メタ）アクリレート、アクリル（メタ）アクリレート、ポリエステル（メタ）アクリレート、（メタ）アクリル化された油、シリコーン（メタ）アクリレート等が挙げられる。
【００４８】
エチレン性不飽和基を１つ有するエチレン性不飽和化合物（以下、「単官能モノマー」と略記することがある。）［ｂ１］としては、例えば、スチレン、ビニルトルエン、クロロスチレン、α−メチルスチレン、メチル（メタ）アクリレート、エチル（メタ）アクリレート、アクリロニトリル、酢酸ビニル、２−ヒドロキシエチル（メタ）アクリレート、２−ヒドロキシプロピル（メタ）アクリレート、２−ヒドロキシブチル（メタ）アクリレート、フェノキシエチル（メタ）アクリレート、２−フェノキシ−２−ヒドロキシプロピル（メタ）アクリレート、２−ヒドロキシ−３−フェノキシプロピル（メタ）アクリレート、３−クロロ−２−ヒドロキシプロピル（メタ）アクリレート、グリセリンモノ（メタ）アクリレート、グリシジル（メタ）アクリレート、ラウリル（メタ）アクリレート、シクロヘキシル（メタ）アクリレート、イソボルニル（メタ）アクリレート、トリシクロデカニル（メタ）アクリレート、ジシクロペンテニル（メタ）アクリレート、ジシクロペンテニルオキシエチル（メタ）アクリルレート、ジシクロペンタニル（メタ）アクリレート、ｎ−ブチル（メタ）アクリレート、ヘキシル（メタ）アクリレート、ヘプチル（メタ）アクリレート、オクチル（メタ）アクリレート、ノニル（メタ）アクリレート、デシル（メタ）アクリレート、イソデシル（メタ）アクリレート、ドデシル（メタ）アクリレート、ｎ−ステアリル（メタ）アクリレート、ベンジル（メタ）アクリレート、フェノールエチレンオキサイド変性（ｎ＝２）（メタ）アクリレート、ノニルフェノールプロピレンオキサイド変性（ｎ＝２．５）（メタ）アクリレート、２−（メタ）アクリロイルオキシエチルアシッドホスフェート、２−（メタ）アクリロイルオキシ−２−ヒドロキシプロピルフタレート等のフタル酸誘導体のハーフ（メタ）アクリレート、フルフリル（メタ）アクリレート、カルビトール（メタ）アクリレート、ベンジル（メタ）アクリレート、ブトキシエチル（メタ）アクリレート、アリル（メタ）アクリレート、アクリロイルモルホリン、ジメチルアクリルアミド、２−ヒドロキシエチルアクリルアミド、Ｎ−メチロール（メタ）アクリルアミド、Ｎ−ビニルピロリドン、２−ビニルピリジン、ポリオキシエチレン第２級アルキルエーテルアクリレート等が挙げられる。
【００４９】
更に、その他に、アクリル酸のマイケル付加物あるいは２−アクリロイルオキシエチルジカルボン酸モノエステルも併用可能であり、アクリル酸のマイケル付加物としては、アクリル酸ダイマー、メタクリル酸ダイマー、アクリル酸トリマー、メタクリル酸トリマー、アクリル酸テトラマー、メタクリル酸テトラマー等が挙げられる。また、２−アクリロイルオキシエチルジカルボン酸モノエステルとしては、特定の置換基をもつカルボン酸であり、例えば、２−アクリロイルオキシエチルコハク酸モノエステル、２−メタクリロイルオキシエチルコハク酸モノエステル、２−アクリロイルオキシエチルフタル酸モノエステル、２−メタクリロイルオキシエチルフタル酸モノエステル、２−アクリロイルオキシエチルヘキサヒドロフタル酸モノエステル、２−メタクリロイルオキシエチルヘキサヒドロフタル酸モノエステル等が挙げられる。更に、その他オリゴエステルアクリレートも挙げられる。
【００５０】
また、エチレン性不飽和基を２つ以上有するエチレン性不飽和化合物（以下、「多官能モノマー」と略記することがある。）［ｂ２］としては、２官能モノマー、３官能以上のモノマーが挙げられる。
【００５１】
２官能モノマーとしては、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、ポリプロピレングリコールジ（メタ）アクリレート、ブチレングリコールジ（メタ）アクリレート、ネオペンチルグリコールジ（メタ）アクリレート、エチレンオキサイド変性ビスフェノールＡ型ジ（メタ）アクリレート、プロピレンオキサイド変性ビスフェノールＡ型ジ（メタ）アクリレート、シクロヘキサンジメタノールジ（メタ）アクリレート、エトキシ化シクロヘキサンジメタノールジ（メタ）アクリレート、ジメチロールジシクロペンタンジ（メタ）アクリレート、トリシクロデカンジメタノールジ（メタ）アクリレート、１，６−ヘキサンジオールジ（メタ）アクリレート、グリセリンジ（メタ）アクリレート、ペンタエリスリトールジ（メタ）アクリレート、エチレングリコールジグリシジルエーテルジ（メタ）アクリレート、ジエチレングリコールジグリシジルエーテルジ（メタ）アクリレート、フタル酸ジグリシジルエステルジ（メタ）アクリレート、ヒドロキシピバリン酸変性ネオペンチルグリコールジ（メタ）アクリレート、イソシアヌル酸エチレンオキサイド変性ジアクリレート等が挙げられる。
【００５２】
３官能以上のモノマーとしては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリ（メタ）アクリロイルオキシエトキシトリメチロールプロパン、グリセリンポリグリシジルエーテルポリ（メタ）アクリレート、イソシアヌル酸エチレンオキサイド変性トリアクリレート、カプロラクトン変性ジペンタエリスリトールペンタ（メタ）アクリレート、カプロラクトン変性ジペンタエリスリトールヘキサ（メタ）アクリレート、カプロラクトン変性ペンタエリスリトールトリ（メタ）アクリレート、カプロラクトン変性ペンタエリスリトールテトラ（メタ）アクリレート、エチレンオキサイド変性ジペンタエリスリトールペンタ（メタ）アクリレート、エチレンオキサイド変性ジペンタエリスリトールヘキサ（メタ）アクリレート、エチレンオキサイド変性ペンタエリスリトールトリ（メタ）アクリレート、エチレンオキサイド変性ペンタエリスリトールテトラ（メタ）アクリレート、エトキシ化グリセリントリアクリレート等が挙げられる。
【００５３】
活性エネルギー線重合性化合物［Ｂ］としては、上記の中から１種を用いてもよいし２種以上併用してもよい。
【００５４】
本発明の活性エネルギー線硬化性組成物において、活性エネルギー線重合開始剤［Ａ］と活性エネルギー線重合性化合物［Ｂ］の含有量としては、活性エネルギー線重合性化合物［Ｂ］１００重量部に対して、活性エネルギー線重合開始剤［Ａ］が０．１〜１００重量部であることが好ましく、特には１〜５０重量部、更には４〜２０重量部であることが好ましい。活性エネルギー線重合開始剤［Ａ］の含有量が多すぎると、光分解物の影響で硬化物の物性が低下する傾向があり、少なすぎると硬化反応が進行し難くなる傾向がある。
【００５５】
本発明の活性エネルギー線硬化性組成物は、感光波長領域を拡大し、感度を高めるべく、増感剤を配合することができる。かかる増感剤としては、例えば、ベンゾフェノン、ｐ，ｐ’−テトラメチルジアミノベンゾフェノン、ｐ，ｐ’−テトラエチルアミノベンゾフェノン、２−クロロチオキサントン、アントロン、９−エトキシアントラセン、アントラセン、ピレン、ペリレン、フェノチアジン、ベンジル、アクリジンオレンジ、ベンゾフラビン、セトフラビン−Ｔ、９，１０−ジフェニルアントラセン、９−フルオレノン、アセトフェノン、フェナントレン、２−ニトロフルオレン、５−ニトロアセナフテン、ベンゾキノン、２−クロロ−４−ニトロアニリン、Ｎ−アセチル−ｐ−ニトロアニリン、ｐ−ニトロアニリン、Ｎ−アセチル−４−ニトロ−１−ナフチルアミン、ピクラミド、アントラキノン、２−エチルアントラキノン、２−ｔｅｒｔ−ブチルアントラキノン、１，２−ベンズアントラキノン、３−メチル−１，３−ジアザ−１，９−ベンズアンスロン、ジベンザルアセトン、１，２−ナフトキノン、３，３’−カルボニル−ビス（５，７−ジメトキシカルボニルクマリン）またはコロネン等が挙げられる。これらの増感剤は、１種類を単独で用いてもよく、また、２種類以上を組み合わせて用いてもよい。
【００５６】
本発明において、増感剤の含有量は、使用する活性エネルギー線重合開始剤［Ａ］、及び必要とされる感度等により適宜決定すればよいが、活性エネルギー線重合開始剤［Ａ］１００重量部に対して１〜３００重量部であることが好ましく、更には５〜２００重量部であることが好ましい。増感剤が少なすぎると、感度が十分に高められない傾向があり、増感剤が多すぎると、感度を高めるのに過剰となり、硬化物の物性が低下する傾向にある。
【００５７】
本発明の活性エネルギー線硬化性組成物には、必要に応じて希釈剤、可撓性付与剤、シラン系カップリング剤、消泡剤、レベリング剤、補強剤、充填剤、無機ナノフィラー、難燃剤、連鎖移動剤、着色剤、顔料、染料等の各種添加剤を配合することができる。
【００５８】
上記希釈剤としては、例えば、アリルグリシジルエーテル、スチレンオキシド、α−ピネンオキシド、メタクリル酸グリシジル、１−ビニル−３，４−エポキシシクロヘキサンなどの反応性希釈剤や、メチルエチルケトン、シクロヘキサノン、トルエン、キシレン、シクロヘキサン、メタノール、イソプロパノール、メチルセロソルブ、酢酸エチル、酢酸ブチルなどの非反応性希釈剤などが挙げられる。
【００５９】
上記可撓性付与剤としては、例えば、ジオクチルフタレートやジイソプロピルフタレートなどのフタル酸エステルやポリプロピレングリコールなどが挙げられる。
【００６０】
上記シラン系カップリング剤としては、例えば、イミダゾール系シランカップリング剤、アミン系シランカプリング剤、メルカプト系シランカップリング剤などが挙げられる。
【００６１】
上記消泡剤としては、例えば、アルコール消泡剤、金属石鹸消泡剤、リン酸エステル消泡剤、脂肪酸エステル消泡剤、ポリエーテル消泡剤、シリコーン消泡剤、フッ素系消泡剤、鉱物油消泡剤、アクリル系消泡剤などが挙げられる。
【００６２】
上記レベリング剤としては、例えば、アクリル系レベリング剤、シリコーン系レベリング剤などが挙げられる。
【００６３】
上記補強剤、及び充填剤としては、例えば、酸化アルミニウムや酸化マグネシウム等の金属酸化物、炭酸カルシウム、炭酸マグネシウム等の金属炭酸塩、ケイソウ土粉、塩基性ケイ酸マグネシウム、焼成クレイ、微粉末シリカ、溶融シリカ、結晶シリカ等のケイ素化合物、水酸化アルミニウム等の金属水酸化物などの粉末状材料や、ガラス繊維、セラミック繊維、カーボンファイバー、アルミナ繊維、炭化ケイ素繊維、ボロン繊維、ポリエステル繊維等の繊維質材料などが挙げられる。
【００６４】
上記難燃剤としては、例えば、テトラブロモビスフェノールＡ、トリブロモフェノール、ヘキサブロモベンゼン等のハロゲン化合物、トリフェニルホスフェート、ポリリン酸塩等のリン化合物、水酸化アルミニウム、水酸化マグネシウム等の金属水酸化物、三酸化アンチモン、五酸化アンチモン等のアンチモン系化合物などが挙げられる。
【００６５】
上記連鎖移動剤としては、例えば、多官能メルカプタン系化合物が挙げられ、具体的には、ペンタエリストールテトラキスチオグリコレート、ペンタエリスルトールテトラキスチオプロピオネート等が挙げられる。
【００６６】
上記着色剤、顔料、及び染料としては、例えば、二酸化チタン、鉄黒、モリブデン赤、紺青、群青、カドミウム黄、カドミウム赤、三酸化アンチモン、赤燐などが挙げられる。
【００６７】
本発明の活性エネルギー線重合開始剤［Ａ］は、それ単独で用いることもできるし、従来公知の一般的に用いられる光重合開始剤、例えば、ジエトキシアセトフェノン、２−ヒドロキシ−２−メチル−１−フェニルプロパン−１−オン、ベンジルジメチルケタール、４−（２−ヒドロキシエトキシ）フェニル−（２−ヒドロキシ−２−プロピル）ケトン、１−ヒドロキシシクロヘキシルフェニルケトン、２−メチル−２−モルホリノ（４−チオメチルフェニル）プロパン−１−オン、２−ベンジル−２−ジメチルアミノ−１−（４−モルホリノフェニル）ブタノン、２−ヒドロキシ−２−メチル−１−［４−（１−メチルビニル）フェニル］プロパノンオリゴマー等のアセトフェノン類；ベンゾイン、ベンゾインメチルエーテル、ベンゾインエチルエーテル、ベンゾインイソプロピルエーテル、ベンゾインイソブチルエーテル等のベンゾイン類；ベンゾフェノン、ｏ−ベンゾイル安息香酸メチル、４−フェニルベンゾフェノン、４−ベンゾイル−４′−メチル−ジフェニルサルファイド、３，３′，４，４′−テトラ（ｔ−ブチルパーオキシカルボニル）ベンゾフェノン、２，４，６−トリメチルベンゾフェノン、４−ベンゾイル−Ｎ，Ｎ−ジメチル−Ｎ−［２−（１−オキソ−２−プロペニルオキシ）エチル］ベンゼンメタナミニウムブロミド、（４−ベンゾイルベンジル）トリメチルアンモニウムクロリド等のベンゾフェノン類；２−イソプロピルチオキサントン、４−イソプロピルチオキサントン、２，４−ジエチルチオキサントン、２，４−ジクロロチオキサントン、１−クロロ−４−プロポキシチオキサントン、２−（３−ジメチルアミノ−２−ヒドロキシ）−３，４−ジメチル−９Ｈ−チオキサントン−９−オンメソクロリド等のチオキサントン類；２，４，６−トリメチルベンゾイル−ジフェニルフォスフィンオキサイド、ビス（２，６−ジメトキシベンゾイル）−２，４，４−トリメチル−ペンチルフォスフィンオキサイド、ビス（２，４，６−トリメチルベンゾイル）−フェニルフォスフィンオキサイド等のアシルフォスフォンオキサイド類；等の光重合開始剤と併用することもできる。
【００６８】
また、これらの助剤として、トリエタノールアミン、トリイソプロパノールアミン、４，４′−ジメチルアミノベンゾフェノン（ミヒラーケトン）、４，４′−ジエチルアミノベンゾフェノン、２−ジメチルアミノエチル安息香酸、４−ジメチルアミノ安息香酸エチル、４−ジメチルアミノ安息香酸（ｎ−ブトキシ）エチル、４−ジメチルアミノ安息香酸イソアミル、４−ジメチルアミノ安息香酸２−エチルヘキシル、２，４−ジエチルチオキサンソン、２，４−ジイソプロピルチオキサンソン等を併用することも可能である。
【００６９】
本発明において、活性エネルギー線重合開始剤［Ａ］及び活性エネルギー線重合性化合物［Ｂ］を混合する方法としては、例えば、所定量の活性エネルギー線重合開始剤［Ａ］と活性エネルギー線重合性化合物［Ｂ］を含む活性エネルギー線硬化性組成物を、ロール混練機、ニーダー、または押出機等を用いて混練することが好ましい。
【００７０】
かくして本発明において、一般式（１）で示されるベンゾインチオエーテル化合物からなる活性エネルギー線重合開始剤［Ａ］と活性エネルギー線重合性化合物［Ｂ］を含有してなる活性エネルギー線硬化性組成物を得ることができ、上記活性エネルギー線硬化性組成物を硬化することにより硬化物を得ることができる。
【００７１】
かかる活性エネルギー線硬化性組成物は、例えば、基板またはフィルム等の支持体上に塗工し、活性エネルギー線を照射することにより硬化させることができる。基板またはフィルム等の支持体上に塗工するにあたっては、例えば、リバースコーター、グラビアコーター（ダイレクト，リバースやオフセット）、バーリバースコーター、ロールコーター、ダイコーター、バーコーター、ロッドコーター等を用いたり、ディッピング方式による塗工を行なうことができる。
【００７２】
かかる活性エネルギー線の照射には、遠紫外線、紫外線、近紫外線、赤外線等の光線、Ｘ線、γ線等の電磁波の他、電子線、プロトン線、中性子線等が利用できるが、硬化速度、照射装置の入手のし易さ、価格等から紫外線照射による硬化が有利である。
【００７３】
かかる紫外線照射を行う時の光源としては、例えば、高圧水銀灯、無電極ランプ、超高圧水銀灯カーボンアーク灯、キセノン灯、メタルハライドランプ、ケミカルランプ、ブラックライト、ＬＥＤ等が用いられる。
かかる紫外線照射は、２〜２００００ｍＪ／ｃｍ2、好ましくは１０〜１００００ｍＪ／ｃｍ2の条件で行われる。
【００７４】
かくして活性エネルギー線硬化性組成物が硬化されてなる硬化物が得られ、その厚さは、通常０．０１〜１００μｍ、好ましくは０．１〜５０μｍ、特に好ましくは１〜３０μｍである。かかる厚さが厚すぎても薄すぎても硬化性が低下する傾向がある。
【００７５】
一般式（１）で示されるベンゾインチオエーテル化合物からなる本発明の活性エネルギー線重合開始剤［Ａ］は、硬化時に酸素による重合阻害を受けにくく、硬化収縮が小さく、得られる硬化物の表面硬度と屈曲耐久性に優れる。したがって、その活性エネルギー線重合開始剤［Ａ］を含有する活性エネルギー線硬化性組成物は保存安定性に優れるものであり、例えば、塗料または印刷インキ、インクジェットインキ、粘着剤、接着剤、保護コーティング剤、アンカーコーティング剤、磁性粉コーティングバインダー、サンドブラスト用被膜、版材、フォトレジスト、カラーフィルター、フレキシブルディスプレー用フィルム、半導体装置、電子部品、層間絶縁膜、配線被覆膜、光回路、光回路部品、反射防止膜、ホログラム、光学部材または建築材料の構成部材として広く用いられ、印刷物、カラーフィルター、フレキシブルディスプレー用フィルム、半導体装置、電子部品、層間絶縁膜、配線被覆膜、光回路、光回路部品、反射防止膜、ホログラム、光学部材または建築部材等が提供される。
特に、インクジェットインキや粘着剤、接着剤、フォトレジスト、光学部材、電子部品などに用いる際は、薄膜で使用することが多く、酸素の影響を受け易いので、酸素による重合阻害を受けにくく保存安定性に優れている本発明の化合物は有用である。
【００７６】
また、本発明の活性エネルギー線硬化性組成物を用いて形成されたパターン等は、耐熱性や絶縁性を備え、例えば、カラーフィルター、フレキシブルディスプレー用フィルム、電子部品、半導体装置、層間絶縁膜、配線被覆膜、光回路、光回路部品、反射防止膜、その他の光学部材または電子部材として有利に使用することができる。
【００７７】
また、本発明は、下記一般式（２）、（６）または（７）で示される新規なチオベンゾエート化合物をも提供するものである。
【００７８】
下記一般式（２）で示されることを特徴とするベンゾインチオエーテル化合物。
【化２】
2017214547.tif 000004
【００７９】
（ここで、Ｒ１およびＲ２はそれぞれ独立してハロゲン原子、水素原子、炭素数１〜２０のアルキル基、炭素数２〜２０のアルケニル基、炭素数７〜２０のアラルキル基または炭素数４〜２０のヘテロアリールアルキル基、炭素数３〜２０のシクロルキル基、アルコキシ基、アミノ基、アシル基、スルフィド基、ニトロ基、シアノ基、炭素数６〜２０のアリール基、または、２つ以上のＲ１およびＲ２がそれぞれ結合して、単環または縮合環を形成した構造である。ｌおよびｍはそれぞれ独立して０〜５の整数であり、Ｙは下記式（３）、（４）あるいは（５）である。）
【００８０】
【化３】
2017214547.tif 000005
【００８１】
【化４】
2017214547.tif 000006
【００８２】
（ここで、Ｚは炭素原子、酸素原子、または硫黄原子である）
【００８３】
【化５】
2017214547.tif 000007
【００８４】
下記一般式（６）で示されることを特徴とするベンゾインチオエーテル化合物。
【００８５】
【化６】
2017214547.tif 000008
【００８６】
（ここで、Ｒ１およびＲ２はそれぞれ独立してハロゲン原子、水素原子、炭素数１〜２０のアルキル基、炭素数２〜２０のアルケニル基、炭素数７〜２０のアラルキル基または炭素数４〜２０のヘテロアリールアルキル基、炭素数３〜２０のシクロルキル基、アルコキシ基、アミノ基、アシル基、スルフィド基、ニトロ基、シアノ基、炭素数６〜２０のアリール基、または、２つ以上のＲ１およびＲ２がそれぞれ結合して、単環または縮合環を形成した構造である。ｌおよびｍはそれぞれ独立して０〜５の整数である。）
【００８７】
下記一般式（７）で示されることを特徴とするベンゾインチオエーテル化合物。
【００８８】
【化７】
2017214547.tif 000009
【００８９】
（ここで、Ｒ１およびＲ２はそれぞれ独立してハロゲン原子、水素原子、炭素数１〜２０のアルキル基、炭素数２〜２０のアルケニル基、炭素数７〜２０のアラルキル基または炭素数４〜２０のヘテロアリールアルキル基、炭素数３〜２０のシクロルキル基、アルコキシ基、アミノ基、アシル基、スルフィド基、ニトロ基、シアノ基、炭素数６〜２０のアリール基、または、２つ以上のＲ１およびＲ２がそれぞれ結合して、単環または縮合環を形成した構造である。ｌおよびｍはそれぞれ独立して０〜５の整数であり、Ｙはメチル基あるいは下記式（８）である。）
【００９０】
【化８】
2017214547.tif 000010
【００９１】
上記一般式（２）、（６）および（７）において、炭素数１〜２０のアルキル基は、直鎖状でも分岐状であってもよく、アルキル基の炭素数としては、好ましくは１〜１８、特に好ましくは１〜１５である。具体的には、例えば、メチル基、エチル基、イソプロピル基、ブチル基、イソブチル基、ヘキシル基、オクチル基等が挙げられる。
【００９２】
炭素数２〜２０のアルケニル基は、直鎖状でも分岐状であってもよく、アルケニル基の炭素数としては、好ましくは２〜１８、特に好ましくは２〜１５である。具体的には、例えば、ビニル基、アリル基、１−プロペニル基、イソプロペニル基、２−ブテニル基、３−ブテニル基、２−ペテニル基、２−ヘキセニル基等が挙げられる。
【００９３】
炭素数７〜２０のアラルキル基は、直鎖状でも分岐状であってもよく、アラルキル基の炭素数としては、好ましくは７〜１８、特に好ましくは７〜１５である。具体的には、例えば、ベンジル基、フェネチル基、ナフチルメチル基等が挙げられる。
【００９４】
炭素数４〜２０のヘテロアリールアルキル基は、直鎖状でも分岐状であってもよく、ヘテロアリールアルキル基の炭素数としては、好ましくは４〜１８、特に好ましくは４〜１５である。ヘテロアリールアルキル基におけるヘテロ原子としては、例えば、酸素原子、硫黄原子、窒素原子等が挙げられる。かかるヘテロアリールアルキル基としては、具体的には、例えば、トリアジニルメチル基、トリアジニルエチル基、２−ピリジルメチル基、２−ピリジルエチル基、３−ピリジルメチル基、３−ピリジルエチル基、４−ピリジルメチル基、４−ピリジルエチル基等が挙げられる。
【００９５】
炭素数３〜２０のシクロアルキル基は、好ましくは３〜１８、特に好ましくは３〜１５である。具体的には、例えば、シクロプロピル基、シクロヘキシル基、シクロヘプタン基、シクロオクタン基等が挙げられる。
【００９６】
また、上記アルキル基、アルケニル基、アラルキル基、ヘテロアリールアルキル基、およびシクロアルキル基は置換基を有するものであってもよい。かかる置換基としては、例えば、ハロゲン原子、シアノ基、ニトロ基、水酸基、アルコキシ基、アミノ基、エステル基、アリールスルホニル基、アルキルスルホニル基、フェニル基等が挙げられ、好ましくはシアノ基、アルコキシ基、アミノ基、エステル基、フェニル基である。かかるアルコキシ基は、直鎖状でも分岐状であってもよく、アルコキシ基の炭素数としては、好ましくは１〜２０、特に好ましくは１〜１５である。具体的には、例えば、メトキシ基、エトキシ基、プロポキ基、イソプロポキ基、ブトキシ基、イソブトキシ基等が挙げられる。
【００９７】
Ｒ１およびＲ２におけるアルコキシ基は、直鎖状でも分岐状であってもよく、アルコキシ基の炭素数としては、好ましくは１〜２０、特に好ましくは１〜１５である。具体的には、例えば、メトキシ基、エトキシ基、プロポキ基、イソプロポキ基、ブトキシ基、イソブトキシ基等が挙げられる。
【００９８】
炭素数６〜２０のアリール基の炭素数としては、好ましくは炭素数６〜１８、特に好ましくは６〜１５である。具体的には、例えば、フェニル基、ナフチル基、アントラセニル基、ビフェニル基等が挙げられる。
【００９９】
２つ以上のＲ１およびＲ２が結合して、単環または縮合環を形成した構造としては、例えば、ナフチル基、アントラセニル基等が挙げられる。
【０１００】
また、上記アルキル基、アルケニル基、およびアリール基は置換基を有するものであってもよく、置換基としては、例えば、アルキル基、ハロゲン原子、水酸基、アルコキシ基、ニトロ基等が挙げられ、好ましくはアルキル基、アルコキシ基である。
【０１０１】
なお、上記一般式（２）、（６）および（７）に示す芳香環上にＲ１またはＲ２が複数存在する場合には、それぞれのＲ１またはＲ２は同一であっても、異なっていてもよい。
【０１０２】
上記一般式（１）中のｌおよびｍは、上記一般式（２）、（６）、（７）に示す芳香環上の置換基Ｒ１およびＲ２の数を示し、それぞれ独立して０〜５の整数であり、好ましくは０〜４である。
【０１０３】
一般式（２）で示されるベンゾインチオエーテル化合物の具体例としては、例えば、（２−オキソ−１，２−ジフェニルエチルスルファニル）酢酸４−［２−（２−オキソ−１，２−ジフェニルエチルスルファニル）アセトキシ］ブチル、［１，２−ビス（２−メトキシフェニル）−２−オキソエチルスルファニル］酢酸４−｛２−［１，２−ビス（２−メトキシフェニル）−２−オキソエチルスルファニル］アセトキシ｝ブチル、［１，２−ビス（３−メトキシフェニル）−２−オキソエチルスルファニル］酢酸４−｛２−［１，２−ビス（３−メトキシフェニル）−２−オキソエチルスルファニル］アセトキシ｝ブチル、［１，２−ビス（４−メトキシフェニル）−２−オキソエチルスルファニル］酢酸４−｛２−［１，２−ビス（４−メトキシフェニル）−２−オキソエチルスルファニル］アセトキシ｝ブチル、［１，２−ビス（３，５−ジメトキシフェニル）−２−オキソエチルスルファニル］酢酸４−｛２−［１，２−ビス（３，５−ジメトキシフェニル）−２−オキソエチルスルファニル］アセトキシ｝ブチル、［１−（３，５−ジメトキシフェニル）−２−オキソ−２−フェニルエチルスルファニル］酢酸４−｛２−［１−（３，５−ジメトキシフェニル）−２−オキソ−２−フェニルエチルスルファニル］アセトキシ｝ブチル、（２−オキソ−１，２−ジ−ｐ−トリルエチルスルファニル）酢酸４−［２−（２−オキソ−１，２−ジｐ−トリルエチルスルファニル）アセトキシ］ブチル、［２−オキソ−１，２−ビス（２，４，６−トリメチルフェニル）エチルスルファニル］酢酸４−｛２−［２−オキソ−１，２−ビス（２，４，６−トリメチルフェニル）エチルスルファニル］アセトキシ｝ブチル、［１，２−ビス（４−ｔｅｒｔ−ブチルフェニル）−２−オキソエチルスルファニル］酢酸４−｛２−［１，２−ビス（４−ｔｅｒｔ−ブチルフェニル）−２−オキソエチルスルファニル］アセトキシ｝ブチル、［１，２−ビス（４−ジメチルアミノフェニル）−２−オキソエチルスルファニル］酢酸４−｛２−［１，２−ビス（４−ジメチルアミノフェニル）−２−オキソエチルスルファニル］アセトキシ｝ブチル、［１，２−ビス（４−ベンジルフェニル）−２−オキソエチルスルファニル］酢酸４−｛２−［１，２−ビス（４−ベンジルフェニル）−２−オキソエチルスルファニル］アセトキシ｝ブチル、［２−オキソ−１，２−ビス（４−ピリジン−４−イル−フェニル）エチルスルファニル］酢酸４−｛２−［２−オキソ−１，２−ビス（４−ピリジン−４−イル−フェニル）エチルスルファニル］アセトキシ｝ブチル、［１，２−ビス（４−シクロプロピルフェニル）−２−オキソエチルスルファニル］酢酸４−｛２−［１，２−ビス（４−シクロプロピルフェニル）−２−オキソエチルスルファニル］アセトキシ｝ブチル、（１，２−ビス−ビフェニル−４−イル−２−オキソ−エチルスルファニル）酢酸４−［２−（１，２−ビス−ビフェニル−４−イル−２−オキソ−エチルスルファニル）アセトキシ］ブチル、（１，２−ジナフタレン−１−イル−２−オキソ−エチルスルファニル）酢酸４−［２−（１，２−ジナフタレン−１−イル−２−オキソ−エチルスルファニル）アセトキシ］ブチル、２−［５−（２−オキソ−１，２−ジフェニルエチルスルファニル）ペンチルスルファニル］−１，２−ジフェニルエタノン、２−｛２−［２−（２−オキソ−１，２−ジフェニルエチルスルファニル）エトキシ］エチルスルファニル｝−１，２−ジフェニルエタノン、２−｛２−［２−（２−オキソ−１，２−ジフェニルエチルスルファニル）エチルスルファニル］エチルスルファニル｝−１，２−ジフェニルエタノン、２−｛４−［４−（２−オキソ−１，２−ジフェニルエチルスルファニル）フェニルスルファニル］フェニルスルファニル｝−１，２−ジフェニルエタノン等が挙げられる。
【０１０４】
一般式（６）で示されるベンゾインチオエーテル化合物の具体例としては、例えば、３−（２−オキソ−１，２−ジフェニルエチルスルファニル）プロピオン酸２−（２，４，６−トリオキソ−３，５−ビス｛２−［３−（２−オキソ−１，２−ジフェニルエチルスルファニル）プロピオニルオキシ］エチル｝−［１，３，５］トリアジナン−１−イル）エチル、３−［１，２−ビス（２−メトキシフェニル）−２−オキソエチルスルファニル］プロピオン酸２−［３，５−ビス（２−｛３−［１，２−ビス（２−メトキシフェニル）−２−オキソエチルスルファニル］プロピオニルオキシ｝エチル）−２，４，６−トリオキソ［１，３，５］トリアジナン−１−イル）エチル、３−［１，２−ビス（３−メトキシフェニル）−２−オキソエチルスルファニル］プロピオン酸２−［３，５−ビス（２−｛３−［１，２−ビス（３−メトキシフェニル）−２−オキソエチルスルファニル］プロピオニルオキシ｝エチル）−２，４，６−トリオキソ［１，３，５］トリアジナン−１−イル）エチル、３−［１，２−ビス（４−メトキシフェニル）−２−オキソエチルスルファニル］プロピオン酸２−［３，５−ビス（２−｛３−［１，２−ビス（４−メトキシフェニル）−２−オキソエチルスルファニル］プロピオニルオキシ｝エチル）−２，４，６−トリオキソ［１，３，５］トリアジナン−１−イル）エチル、３−［１，２−ビス（３，５−ジメトキシフェニル）−２−オキソエチルスルファニル］プロピオン酸２−［３，５−ビス（２−｛３−［１，２−ビス（３，５−ジメトキシフェニル）−２−オキソエチルスルファニル］プロピオニルオキシ｝エチル）−２，４，６−トリオキソ［１，３，５］トリアジナン−１−イル）エチル、３−［１−（３，５−ジメトキシフェニル）−２−オキソ−２−フェニルエチルスルファニル］プロピオン酸２−［３，５−ビス（２−｛３−［１−（３，５−ジメトキシフェニル）−２−オキソ−２−フェニルエチルスルファニル］プロピオニルオキシ｝エチル）−２，４，６−トリオキソ［１，３，５］トリアジナン−１−イル）エチル、３−（２−オキソ−１，２−ジ−ｐ−トリルエチルスルファニル）プロピオン酸２−（２，４，６−トリオキソ−３，５−ビス｛２−［３−（２−オキソ−１，２−ジ−ｐ−トリルエチルスルファニル）プロピオニルオキシ］エチル｝−［１，３，５］トリアジナン−１−イル）エチル、３−［２−オキソ−１，２−ビス（２，４，６−トリメチルフェニル）エチルスルファニル］プロピオン酸２−［２，４，６−トリオキソ−３，５−ビス（２−｛３−［２−オキソ−１，２−ビス（２，４，６−トリメチルフェニル）エチルスルファニル］プロピオニルオキシ｝エチル）−［１，３，５］トリアジナン−１−イル］エチル、３−（２−オキソ−１，２−ジ−ｐ−トリルエチルスルファニル）プロピオン酸２−（２，４，６−トリオキソ−３，５−ビス｛２−［３−（２−オキソ−１，２−ジ−ｐ−トリルエチルスルファニル）プロピオニルオキシ］エチル｝−［１，３，５］トリアジナン−１−イル）エチル、３−［２−オキソ−１，２−ビス−（２，４，６−トリメチルフェニル）エチルスルファニル］プロピオン酸２−［２，４，６−トリオキソ−３，５−ビス（２−｛３−［２−オキソ−１，２−ビス−（２，４，６−トリメチルフェニル）エチルスルファニル］プロピオニルオキシ｝エチル）−［１，３，５］トリアジナン−１−イル］エチル、３−［１，２−ビス−（４−ｔｅｒｔ−ブチルフェニル）−２−オキソエチルスルファニル］プロピオン酸２−［２，４，６−トリオキソ−３，５−ビス（２−｛３−［１，２−ビス−（４−ｔｅｒｔ−ブチルフェニル）−２−オキソエチルスルファニル］プロピオニルオキシ｝エチル）−［１，３，５］トリアジナン−１−イル］エチル、３−［１，２−ビス−（４−ジメチルアミノフェニル）−２−オキソエチルスルファニル］プロピオン酸２−［２，４，６−トリオキソ−３，５−ビス（２−｛３−［１，２−ビス−（４−ジメチルアミノフェニル）−２−オキソエチルスルファニル］プロピオニルオキシ｝エチル）−［１，３，５］トリアジナン−１−イル］エチル、３−［１，２−ビス−（４−ベンジルフェニル）−２−オキソエチルスルファニル］プロピオン酸２−［２，４，６−トリオキソ−３，５−ビス（２−｛３−［１，２−ビス−（４−ベンジルフェニル）−２−オキソエチルスルファニル］プロピオニルオキシ｝エチル）−［１，３，５］トリアジナン−１−イル］エチル、３−［２−オキソ−１，２−ビス−（４−ピリジン−４−イル−フェニル）エチルスルファニル］プロピオン酸２−［２，４，６−トリオキソ−３，５−ビス（２−｛３−［２−オキソ−１，２−ビス−（４−ピリジン−４−イル−フェニル）エチルスルファニル］プロピオニルオキシ｝エチル）−［１，３，５］トリアジナン−１−イル］エチル、３−［１，２−ビス−（４−シクロプロピルフェニル）−２−オキソエチルスルファニル］プロピオン酸２−［３，５−ビス−（２−｛３− ［１，２−ビス−（４−シクロプロピルフェニル）−２−オキソエチルスルファニル］プロピオニルオキシ｝エチル）−２，４，６−トリオキソ−［１，３，５］トリアジナン−１−イル］エチル、３−（１，２−ビス−ビフェニル−４−イル−２−オキソエチルスルファニル）プロピオン酸２−（３，５−ビス−｛２−［３−（１，２−ビス−ビフェニル−４−イル−２−オキソエチルスルファニル）プロピオニルオキシ］エチル｝−２，４，６−トリオキソ−［１，３，５］トリアジナン−１−イル］エチル等が挙げられる。
【０１０５】
一般式（７）で示されるベンゾインチオエーテル化合物の具体例としては、例えば、３−（２−オキソ−１，２−ジフェニルエチルスルファニル）プロピオン酸２，２−ビス［３−（２−オキソ−１，２−ジフェニルエチルスルファニル）プロピオニルオキシメチル］ブチル、３−［１，２−ビス（２−メトキシフェニル）−２−オキソエチルスルファニル）プロピオン酸２，２−ビス｛３−［１，２−ビス（２−メトキシフェニル）−２−オキソエチルスルファニル］プロピオニルオキシメチル｝ブチル、３−［１，２−ビス（３−メトキシフェニル）−２−オキソエチルスルファニル）プロピオン酸２，２−ビス｛３−［１，２−ビス（３−メトキシフェニル）−２−オキソエチルスルファニル］プロピオニルオキシメチル｝ブチル、３−［１，２−ビス（４−メトキシフェニル）−２−オキソエチルスルファニル）プロピオン酸２，２−ビス｛３−［１，２−ビス（４−メトキシフェニル）−２−オキソエチルスルファニル］プロピオニルオキシメチル｝ブチル、３−［１，２−ビス（３，５−ジメトキシフェニル）−２−オキソエチルスルファニル）プロピオン酸２，２−ビス｛３−［１，２−ビス（３，５−ジメトキシフェニル）−２−オキソエチルスルファニル］プロピオニルオキシメチル｝ブチル、３−（２−オキソ−１，２−ジ−ｐ−トリルエチルスルファニル）プロピオン酸２，２−ビス［３−（２−オキソ−１，２−ジ−ｐ−トリルエチルスルファニル）プロピオニルオキシメチル］ブチル、３−［２−オキソ−１，２−ビス（２，４，６−トリメチルフェニル）エチルスルファニル］プロピオン酸２，２−ビス｛３−［２−オキソ−１，２−ビス（２，４，６−トリメチルフェニル）エチルスルファニル］プロピオニルオキシメチル｝ブチル、３−［１，２−ビス（４−ｔｅｒｔ−ブチルフェニル）−２−オキソエチルスルファニル］プロピオン酸２，２−ビス｛３−［１，２−ビス（４−ｔｅｒｔ−ブチルフェニル）−２−オキソエチルスルファニル］プロピオニルオキシメチル｝ブチル、３−［１，２−ビス（４−ジメチルアミノフェニル）−２−オキソエチルスルファニル］プロピオン酸２，２−ビス｛３−［１，２−ビス（４−ジメチルアミノフェニル）−２−オキソエチルスルファニル］プロピオニルオキシメチル｝ブチル、３−［１，２−ビス（４−ベンジルフェニル）−２−オキソエチルスルファニル］プロピオン酸２，２−ビス｛３−［１，２−ビス（４−ベンジルフェニル）−２−オキソエチルスルファニル］プロピオニルオキシメチル｝ブチル、３−［１，２−ビス（４−シクロプロピルフェニル）−２−オキソエチルスルファニル］プロピオン酸２，２−ビス｛３−［１，２−ビス（４−シクロプロピルフェニル）−２−オキソエチルスルファニル］プロピオニルオキシメチル｝ブチル、３−［２−オキソ−１，２−ビス（４−ピリジン−４−イル−フェニル）エチルスルファニル］プロピオン酸２，２−ビス｛３−［２−オキソ−１，２−ビス（４−ピリジン−４−イル−フェニル）エチルスルファニル］プロピオニルオキシメチル｝ブチル、３−（１，２−ビス−ビフェニル−４−イル−２−オキソエチルスルファニル）プロピオン酸２，２−ビス［３−（１，２−ビス−ビフェニル−４−イル−２−オキソエチルスルファニル）プロピオニルオキシメチル］ブチル、（２−オキソ−１，２−ジフェニルエチルスルファニル）プロピオン酸３−｛３−［２−（２−オキソ−１，２−ジフェニルエチルスルファニル）プロピオニルオキシ］−２，２−ビス［２−（２−オキソ−１，２−ジフェニルエチルスルファニル）プロピオニルオキシメチル］プロピオニルオキシ｝−２，２−ビス［２−（２−オキソ−１，２−ジフェニルエチルスルファニル）プロピオニルオキシメチル］プロピル等が挙げられる。
【０１０６】
本発明の一般式（２）、（６）または（７）で示されるベンゾインチオエーテル化合物については、公知の合成条件に準じて製造することができる。
【０１０７】
本発明の一般式（２）、（６）または（７）で示されるベンゾインチオエーテル化合物は、活性エネルギー線重合開始剤として非常に有用であり、硬化時に酸素による重合阻害を受けにくいから、かかるベンゾインチオエーテル化合物を活性エネルギー線重合性化合物に配合してなる活性エネルギー線硬化性組成物は、保存安定性に優れる。また、かかる活性エネルギー線硬化性組成物を硬化して得られる硬化物は、表面硬度と屈曲耐久性に優れ、硬化収縮も小さいことから、本発明の一般式（２）、（６）または（７）で示されるベンゾインチオエーテル化合物は活性エネルギー線重合開始剤として大いに期待される。
【実施例】
【０１０８】
次に、本発明を実施例により更に詳細に説明するが、本発明はその要旨を超えない限り以下の実施例に限定されるものではない。
なお、例中、「部」、「％」とあるのは、重量基準を意味する。
【０１０９】
＜実施例１＞
〔合成例１：（２−オキソ−１，２−ジフェニルエチルスルファニル）酢酸４−［２−（２−オキソ−１，２−ジフェニルエチルスルファニル）アセトキシ］ブチル［Ａ−１］の合成〕
１００ｍＬ四つ口フラスコに、１，４−ブタンジオールビス（チオグリコラート）２．５ｇ（０．０１１ｍｏｌ）、トリエチルアミン８．５ｇ（０．０８４ｍｏｌ）、アセトニトリル１０ｍＬを仕込み、室温下で撹拌した。そこに、２−クロロ−２−フェニルアセトフェノン７．３ｇ（０．０３２ｍｏｌ）、アセトニトリル２０ｍＬの混合溶液を滴下した。滴下終了後、２５℃で２４時間反応させた。反応終了後、酢酸エチルと水を添加し、抽出を行った。分取した有機層を濃縮し、取得した濃縮液をシリカゲルカラムクロマトグラフィーにて精製し、橙色の粘調液体の（２−オキソ−１，２−ジフェニルエチルスルファニル）酢酸４−［２−（２−オキソ−１，２−ジフェニルエチルスルファニル）アセトキシ］ブチルを取得した。取得した（２−オキソ−１，２−ジフェニルエチルスルファニル）酢酸４−［２−（２−オキソ−１，２−ジフェニルエチルスルファニル）アセトキシ］ブチルの量は３．０ｇであり、収率は４６％であった。
【０１１０】
なお、合成例１により得られた、（２−オキソ−１，２−ジフェニルエチルスルファニル）酢酸４−［２−（２−オキソ−１，２−ジフェニルエチルスルファニル）アセトキシ］ブチル［Ａ−１］の1Ｈ−ＮＭＲスペクトル（Ｂｒｕｋｅｒ社製「Ａｓｃｅｎｄ４００」使用、内部標準物質：テトラメチルシラン、溶媒：ＣＤＣｌ3）は図１に示される通りであり、その帰属は以下の通りである。
【０１１１】
７．９７ｐｐｍ（ｍ，４Ｈ，Ａｒ−Ｈ）
７．２−７．５ｐｐｍ（ｍ，１６Ｈ，Ａｒ−Ｈ）
５．９６ｐｐｍ（ｓ，２Ｈ，−Ｓ−ＣＨ−Ａｒ）
４．１０ｐｐｍ（ｔ，４Ｈ，−Ｏ−ＣＨ2−）
３．０−３．２ｐｐｍ（ｍ，４Ｈ，−Ｏ−ＣＯ−ＣＨ２−）
１．６−１．７ｐｐｍ（ｍ，４Ｈ，−Ｏ−ＣＨ2−ＣＨ２−）
【０１１２】
さらに、調製用ガラス瓶に、合成例１の化合物［Ａ−１］４部、トリメチロールプロパントリアクリレート［Ｂ−１］１００部を同時に仕込み、混合することで活性エネルギー線硬化性組成物を得た。
得られた活性エネルギー線硬化性組成物について、以下の評価を行った。
【０１１３】
〔保存安定性〕
得られた活性エネルギー線硬化性組成物を２０℃で放置し、ゲル化の発生具合を目視で観察し、下記の基準にて評価した。
〇・・・１か月以上ゲル化しなかった。
×・・・１か月未満にゲル化してしまった。
【０１１４】
〔表面硬度〕
得られた活性エネルギー線硬化性組成物を東洋紡製の易接着ＰＥＴ「コスモシャインＡ４３００」上に２０μｍの厚さとなるように塗工した後、高圧水銀ランプの取り付けられた紫外線照射装置にてピーク照度：２００ｍＷ／ｃｍ2で５Ｊ／ｃｍ2（３６５ｎｍ）の紫外線照射を行い、硬化物を得た。得られた硬化物の表面硬度を、ＪＩＳ  Ｋ５６００−５−４に準拠して測定した。
【０１１５】
〔屈曲耐久性〕
上記方法により得られた硬化物の屈曲耐久性を、ＪＩＳ  Ｋ５６００−５−１に準拠して測定した。
【０１１６】
〔硬化収縮率〕
得られた活性エネルギー線硬化性組成物（硬化前）と紫外線照射後の硬化物（硬化後）を用いて、乾式密度測定装置（アキュピック１３３０（島津製作所））を用いて密度（温度２３℃）を測定し、［｛（硬化後の密度）−（硬化前の密度）｝／（硬化後の密度）］×１００より、硬化収縮率（％）を算出した。
【０１１７】
〔酸素阻害〕
得られた活性エネルギー線硬化性組成物を酢酸エチル１００部で希釈した後、かかる組成物を１μｍの厚さとなるように塗工した。その後、８０℃で１分間乾燥させ、高圧水銀ランプの取り付けられた紫外線照射装置にてピーク照度：２００ｍＷ／ｃｍ２で５Ｊ／ｃｍ２（３６５ｎｍ）の紫外線照射を行い、硬化物を得た。上記の表面硬度測定及び屈曲耐久性測定における紫外線照射時に、薄膜（１μｍ）と厚膜（２０μｍ）の硬化に要する照射量を比較し、下記のように評価した。
Ａ・・・薄膜の照射量が厚膜の照射量と同じであった。
Ｂ・・・薄膜の照射量が厚膜の照射量の１倍より多く２倍未満であった。
Ｃ・・・薄膜の照射量が厚膜の照射量の２倍以上であった。
【０１１８】
＜実施例２＞
実施例１において、化合物［Ａ−１］の配合量を１０部に変更した以外は同様の方法で活性エネルギー線硬化性組成物を得た。
得られた活性エネルギー線硬化性組成物について、実施例１と同様の評価を行った。
なお、紫外線照射量を２Ｊ／ｃｍ2とした以外は同様に硬化物を調製し評価を行った。
【０１１９】
＜実施例３＞
〔合成例２：［１，２−ビス（３−メトキシフェニル）２−オキソエチルスルファニル］酢酸４−｛２−［１，２−ビス（３−メトキシフェニル）２−オキソエチルスルファニル］アセトキシ｝ブチル［Ａ−２］の合成〕
１００ｍＬ三つ口フラスコに、ｍ−アニスアルデヒド１４ｇ（０．１０ｍｏｌ）、１−エチル−３−メチルイミダゾリウムテトラフルオロボレート２．６ｇ（０．０２０ｍｏｌ）、１，８−ジアザビシクロ［５．４．０］−７−ウンデセン３．１ｇ（０．０２０ｍｏｌ）を仕込み、マイクロウェーブ照射（昇温１０℃／ｍｉｎ、８０℃で１時間保持）で加熱した。そこに、反応終了後、トルエンと水を添加し、抽出を行った。分取した有機層を濃縮し、取得した濃縮液をシリカゲルカラムクロマトグラフィーにて精製し、得られた黄色固体をヘキサンで洗浄し、吸引濾過後、白色固体の２−ヒドロキシ−１，２−ビス（３−メトキシフェニル）エタノンを取得した。取得した２−ヒドロキシ−１，２−ビス（３−メトキシフェニル）エタノンの量は８．６ｇであり、収率は６１％であった。
【０１２０】
続いて、５０ｍＬ三つ口フラスコに２−ヒドロキシ−１，２−ビス（３−メトキシフェニル）エタノン８．０ｇ（０．０２９ｍｏｌ）、ピリジン８．９ｇ（０．１１３ｍｏｌ）を仕込み、氷浴で撹拌した。その後、塩化チオニル１１ｇ（０．０９２ｍｏｌ）を氷浴下で滴下し、室温で２時間撹拌した。反応終了後、酢酸エチルと水を添加し、抽出を行った。分取した有機層を濃縮し、取得した濃縮液をシリカゲルカラムクロマトグラフィーにて精製し、黄色の粘性液体の２−クロロ−１，２−ビス（３−メトキシフェニル）エタノンを取得した。取得した２−クロロ−１，２−ビス（３−メトキシフェニル）エタノンの量は３．８ｇであり、収率は４４％であった。
【０１２１】
更に、１００ｍＬ四つ口フラスコに１，４−ブタンジオールビス（チオグリコラート）０．６２ｇ（０．００２６ｍｏｌ）、トリエチルアミン２．１ｇ（０．０２１ｍｏｌ）、アセトニトリル２０ｍＬを仕込み、室温下で撹拌した。そこに、２−クロロ−１，２−ビス（３−メトキシフェニル）エタノン１．８ｇ（０．００６２ｍｏｌ）、アセトニトリル１５ｍＬの混合溶液を滴下した。滴下終了後、２５℃で２３時間反応させた。反応終了後、酢酸エチルと水を添加し、抽出を行った。分取した有機層を濃縮し、取得した濃縮液をシリカゲルカラムクロマトグラフィーにて精製し、黄色の粘調液体の［１，２−ビス（３−メトキシフェニル）−２−オキソエチルスルファニル）酢酸４−｛２−［１，２−ビス（３−メトキシフェニル）−２−オキソエチルスルファニル］アセトキシ｝ブチルを取得した。取得した［１，２−ビス（３−メトキシフェニル）−２−オキソエチルスルファニル）酢酸４−｛２−［１，２−ビス（３−メトキシフェニル）−２−オキソエチルスルファニル］アセトキシ｝ブチルの量は１．３ｇであり、収率は６７％、全収率は１８％であった。
【０１２２】
なお、合成例２により得られた、［１，２−ビス（３−メトキシフェニル）−２−オキソエチルスルファニル）酢酸４−｛２−［１，２−ビス（３−メトキシフェニル）−２−オキソエチルスルファニル］アセトキシ｝ブチルの1Ｈ−ＮＭＲスペクトル（Ｂｒｕｋｅｒ社製「Ａｓｃｅｎｄ４００」使用、内部標準物質：テトラメチルシラン、溶媒：ＣＤＣｌ3）は図２に示される通りであり、その帰属は以下の通りである。
７．４−７．６ｐｐｍ（ｍ，４Ｈ，Ａｒ−Ｈ）
７．１−７．４ｐｐｍ（ｍ，４Ｈ，Ａｒ−Ｈ）
７．０−７．１ｐｐｍ（ｍ，６Ｈ，Ａｒ−Ｈ）
５．９−６．８ｐｐｍ（ｍ，２Ｈ，Ａｒ−Ｈ）
５．９０ｐｐｍ（ｓ，２Ｈ，−Ｓ−ＣＨ−Ａｒ）
４．１０ｐｐｍ（ｍ，４Ｈ，−Ｏ−ＣＨ2−）
３．７−３．８ｐｐｍ（ｍ，１２Ｈ，−Ｏ−ＣＨ３）
３．０−３．２ｐｐｍ（ｍ，４Ｈ，−Ｏ−ＣＯ−ＣＨ２−）
１．６−１．７ｐｐｍ（ｍ，４Ｈ，−Ｏ−ＣＨ2−ＣＨ２−）
【０１２３】
実施例１において、化合物［Ａ−１］の代わりに、合成例２で得られた化合物［Ａ−２］を用いた以外は同様に行い、活性エネルギー線硬化性組成物を得た。得られた活性エネルギー線硬化性組成物について、実施例１と同様の評価を行った。
【０１２４】
＜実施例４＞
実施例２において、化合物［Ａ−１］の代わりに、合成例２で得られた化合物［Ａ−２］を用いた以外は同様に行い、活性エネルギー線硬化性組成物を得た。得られた活性エネルギー線硬化性組成物について、実施例１と同様の評価を行った。
【０１２５】
＜実施例５＞
〔合成例３：３−（２−オキソ−１，２−ジフェニルエチルスルファニル）プロピオン酸２−（２，４，６−トリオキソ−３，５−ビス｛２−［３−（２−オキソ−１，２−ジフェニルエチルスルファニル）プロピオニルオキシ］エチル｝−［１，３，５］トリアジナン−１−イル）エチル［Ａ−３］の合成〕
２００ｍＬ四つ口フラスコに、トリス−［（３−メルカプトプロピオニルオキシ）−エチル］−イソシアヌレート４．０ｇ（０．００７６ｍｏｌ）、トリエチルアミン９．２ｇ（０．０９１ｍｏｌ）、アセトニトリル３０ｍＬを仕込み、室温下で撹拌した。そこに、２−クロロ−２−フェニルアセトフェノン７．９ｇ（０．０３４ｍｏｌ）、アセトニトリル３５ｍＬの混合溶液を滴下した。滴下終了後、２５℃で３日間反応させた。反応終了後、酢酸エチルと水を添加し、抽出を行った。分取した有機層を濃縮し、取得した濃縮液をシリカゲルカラムクロマトグラフィーにて精製し、白色の固体の３−（２−オキソ−１，２ジフェニルエチルスルファニル）プロピオン酸２−（２，４，６−トリオキソ−３，５−ビス｛２−［３−（２−オキソ−１，２−ジフェニルエチルスルファニル）プロピオニルオキシ］エチル｝−［１，３，５］トリアジナン−１−イル）エチルを取得した。取得した３−（２−オキソ−１，２ジフェニルエチルスルファニル）プロピオン酸２−（２，４，６−トリオキソ−３，５−ビス｛２−［３−（２−オキソ−１，２−ジフェニルエチルスルファニル）プロピオニルオキシ］エチル｝−［１，３，５］トリアジナン−１−イル）エチルの量は５．０ｇであり、収率は５９％であった。
【０１２６】
なお、合成例３により得られた、３−（２−オキソ−１，２ジフェニルエチルスルファニル）プロピオン酸２−（２，４，６−トリオキソ−３，５−ビス｛２−［３−（２−オキソ−１，２−ジフェニルエチルスルファニル）プロピオニルオキシ］エチル｝−［１，３，５］トリアジナン−１−イル）エチル［Ａ−３］の1Ｈ−ＮＭＲスペクトル（Ｂｒｕｋｅｒ社製「Ａｓｃｅｎｄ４００」使用、内部標準物質：テトラメチルシラン、溶媒：ＣＤＣｌ3）は図３に示される通りであり、その帰属は以下の通りである。
【０１２７】
７．９−８．０ｐｐｍ（ｍ，６Ｈ，Ａｒ−Ｈ）
７．２−７．５ｐｐｍ（ｍ，２４Ｈ，Ａｒ−Ｈ）
５．６５ｐｐｍ（ｓ，３Ｈ，−Ｓ−ＣＨ−Ａｒ）
４．２５ｐｐｍ（ｔ，６Ｈ，−ＣＯ−Ｏ−ＣＨ2−）
４．０８ｐｐｍ（ｔ，６Ｈ，−Ｎ−ＣＨ2−）
２．６−２．８ｐｐｍ（ｍ，６Ｈ，−Ｏ−ＣＯ−ＣＨ２−）
２．１−２．６ｐｐｍ（ｍ，６Ｈ，−Ｓ−ＣＨ2−）
【０１２８】
実施例１において、化合物［Ａ−１］の代わりに、合成例３で得られた化合物［Ａ−３］を用いた以外は同様に行い、活性エネルギー線硬化性組成物を得た。得られた活性エネルギー線硬化性組成物について、実施例１と同様の評価を行った。
なお、紫外線照射量を６Ｊ／ｃｍ２とした以外は同様に硬化物を調製し評価を行った。
【０１２９】
＜実施例６＞
実施例２において、化合物［Ａ−１］の代わりに、合成例３で得られた化合物［Ａ−３］を用いた以外は同様に行い、活性エネルギー線硬化性組成物を得た。得られた活性エネルギー線硬化性組成物について、実施例１と同様の評価を行った。
なお、紫外線照射量を３Ｊ／ｃｍ２とした以外は同様に硬化物を調製し評価を行った。
【０１３０】
＜実施例７＞
〔合成例４：３−（２−オキソ−１，２−ジフェニルエチルスルファニル）プロピオン酸２，２−ビス［３−（２−オキソ−１，２−ジフェニルエチルスルファニル）プロピオニルオキシメチル］ブチル［Ａ−４］の合成〕
１００ｍＬ四つ口フラスコに、トリメチロールプロパントリス（３−メルカプトプロピオナート）２．５ｇ（０．００６３ｍｏｌ）、トリエチルアミン７．６ｇ（０．０７５ｍｏｌ）、アセトニトリル２０ｍＬを仕込み、室温下で撹拌した。そこに、２−クロロ−２−フェニルアセトフェノン６．５ｇ（０．０２８ｍｏｌ）、アセトニトリル３０ｍＬの混合溶液を滴下した。滴下終了後、２５℃で２４時間反応させた。反応終了後、酢酸エチルと水を添加し、抽出を行った。分取した有機層を濃縮し、取得した濃縮液をシリカゲルカラムクロマトグラフィーにて精製し、薄黄色の粘調液体の３−（２−オキソ−１，２ジフェニルエチルスルファニル）プロピオン酸２，２−ビス［３−（２−オキソ−１，２ジフェニルエチルスルファニル）プロピオニルオキシメチル］ブチルを取得した。取得した３−（２−オキソ−１，２ジフェニルエチルスルファニル）プロピオン酸２，２−ビス［３−（２−オキソ−１，２ジフェニルエチルスルファニル）プロピオニルオキシメチル］ブチルの量は４．４ｇであり、収率は７２％であった。
【０１３１】
なお、合成例４により得られた、３−（２−オキソ−１，２ジフェニルエチルスルファニル）プロピオン酸２，２−ビス［３−（２−オキソ−１，２ジフェニルエチルスルファニル）プロピオニルオキシメチル］ブチル［Ａ−４］の1Ｈ−ＮＭＲスペクトル（Ｂｒｕｋｅｒ社製「Ａｓｃｅｎｄ４００」使用、内部標準物質：テトラメチルシラン、溶媒：ＣＤＣｌ3）は図４に示される通りであり、その帰属は以下の通りである。
【０１３２】
７．９−８．０ｐｐｍ（ｍ，６Ｈ，Ａｒ−Ｈ）
７．２−７．５ｐｐｍ（ｍ，２４Ｈ，Ａｒ−Ｈ）
５．６５ｐｐｍ（ｓ，３Ｈ，−Ｓ−ＣＨ−Ａｒ）
２．６−２．７ｐｐｍ（ｍ，６Ｈ，−Ｓ−ＣＨ2−）
２．４−２．６ｐｐｍ（ｍ，６Ｈ，−Ｏ−ＣＯ−ＣＨ2−）
１．３６ｐｐｍ（ｑ，２Ｈ，−ＣＯ−Ｏ−ＣＨ２−）
０．７９ｐｐｍ（ｍ，６Ｈ，−ＣＨ３）
【０１３３】
実施例１において、化合物［Ａ−１］の代わりに、合成例４で得られた化合物［Ａ−４］を用いた以外は同様に行い、活性エネルギー線硬化性組成物を得た。得られた活性エネルギー線硬化性組成物について、実施例１と同様の評価を行った。
なお、紫外線照射量を５Ｊ／ｃｍ２とした以外は同様に硬化物を調製し評価を行った。
【０１３４】
＜実施例８＞
実施例２において、化合物［Ａ−１］の代わりに、合成例４で得られた化合物［Ａ−４］を用いた以外は同様に行い、活性エネルギー線硬化性組成物を得た。得られた活性エネルギー線硬化性組成物について、実施例１と同様の評価を行った。
なお、紫外線照射量を２Ｊ／ｃｍ２とした以外は同様に硬化物を調製し評価を行った。
【０１３５】
＜比較例１＞
実施例１において、化合物［Ａ−１］の代わりに、１−ヒドロキシシクロヘキシルフェニルケトン（ＢＡＳＦ社製、「Ｉｒｇａｃｕｒｅ１８４」）を用いた以外は同様の方法で活性エネルギー線硬化性組成物を得た。
得られた活性エネルギー線硬化性組成物について、実施例１と同様の評価を行った。
なお、厚さ２０μｍでの紫外線照射量を１Ｊ／ｃｍ2、厚さ１μｍでの紫外線照射量を７Ｊ／ｃｍ2とした以外は同様に硬化物を調製し評価を行った。
【０１３６】
＜比較例２＞
実施例２において、化合物［Ａ−１］の代わりに、１−ヒドロキシシクロヘキシルフェニルケトン（ＢＡＳＦジャパン社製、「Ｉｒｇａｃｕｒｅ１８４」）を１０部用いた以外は同様の方法で活性エネルギー線硬化性組成物を得た。
得られた活性エネルギー線硬化性組成物について、実施例１と同様の評価を行った。
なお、厚さ２０μｍでの紫外線照射量を１Ｊ／ｃｍ2、厚さ１μｍでの紫外線照射量を２Ｊ／ｃｍ2とした以外は同様に硬化物を調製し評価を行った。
【０１３７】
＜比較例３＞
〔合成例５：３−（２−オキソ−１，２−ジフェニルエチルスルファニル）プロピオン酸２−エチルヘキシル［Ａ−５］の合成〕
１００ｍＬ三つ口フラスコに、３−メルカプトプロピオン酸２−エチルヘキシル２．０ｇ（０．００９２ｍｏｌ）、トリエチルアミン４．６ｇ（０．０４６ｍｏｌ）、アセトニトリル２０ｍＬを仕込み、室温下で撹拌した。そこに、２−クロロ−２−フェニルアセトフェノン３．２ｇ（０．０１４ｍｏｌ）、アセトニトリル１５ｍＬの混合溶液を滴下した。滴下終了後、２５℃で３日間反応させた。反応終了後、酢酸エチルと水を添加し、抽出を行った。分取した有機層を濃縮し、取得した濃縮液をシリカゲルカラムクロマトグラフィーにて精製し、黄色の液体の３−（２−オキソ−１，２−ジフェニルエチルスルファニル）プロピオン酸２−エチルヘキシルを取得した。取得した３−（２−オキソ−１，２−ジフェニルエチルスルファニル）プロピオン酸２−エチルヘキシルの量は３．０ｇであり、収率は７９％であった。
【０１３８】
なお、合成例５により得られた、３−（２−オキソ−１，２−ジフェニルエチルスルファニル）プロピオン酸２−エチルヘキシル［Ａ−５］の1Ｈ−ＮＭＲスペクトル（Ｂｒｕｋｅｒ社製「Ａｓｃｅｎｄ４００」使用、内部標準物質：テトラメチルシラン、溶媒：ＣＤＣｌ3）は図５に示される通りであり、その帰属は以下の通りである。
【０１３９】
７．９−８．０ｐｐｍ（ｍ，２Ｈ，Ａｒ−Ｈ）
７．２−７．５ｐｐｍ（ｍ，８Ｈ，Ａｒ−Ｈ）
５．６５ｐｐｍ（ｓ，１Ｈ，−Ｓ−ＣＨ−Ａｒ）
３．９−４．０ｐｐｍ（ｑ，２Ｈ，−ＣＯ−Ｏ−ＣＨ２−）
２．７−２．８ｐｐｍ（ｍ，２Ｈ，−Ｓ−ＣＨ2−）
２．５−２．６ｐｐｍ（ｍ，２Ｈ，−Ｏ−ＣＯ−ＣＨ2−）
１．５−１．６ｐｐｍ（ｍ，１Ｈ，−ＣＨ−）
１．２−１．４ｐｐｍ（ｍ，８Ｈ，−ＣＨ２−）
０．８−０．９ｐｐｍ（ｍ，６Ｈ，−ＣＨ３）
【０１４０】
実施例１において、化合物［Ａ−１］の代わりに、合成例５で得られた化合物［Ａ−５］を用いた以外は同様の方法で活性エネルギー線硬化性組成物を得た。得られた活性エネルギー線硬化性組成物について、実施例１と同様の評価を行った。
なお、紫外線照射量を１１Ｊ／ｃｍ2とした以外は同様に硬化物を調製し評価を行った。
【０１４１】
＜比較例４＞
実施例２において、化合物［Ａ−１］の代わりに、合成例５で得られた化合物［Ａ−５］を用いた以外は同様の方法で活性エネルギー線硬化性組成物を得た。
得られた活性エネルギー線硬化性組成物について、実施例１と同様の評価を行った。
なお、紫外線照射量を４Ｊ／ｃｍ2とした以外は同様に硬化物を調製し評価を行った。
【０１４２】
＜比較例５＞  実施例１において、化合物［Ａ−１］の代わりに、１，４−ブタンジオールビス（チオグリコラート）を４部、１−ヒドロキシシクロヘキシルフェニルケトン（ＢＡＳＦ社製、「Ｉｒｇａｃｕｒｅ１８４」）を１部用いた以外は同様の方法で活性エネルギー線硬化性組成物を得た。  得られた活性エネルギー線硬化性組成物について、実施例１と同様の評価を行った。
なお、紫外線照射量を１０Ｊ／ｃｍ２とした以外は同様に硬化物を調製し評価を行った。
【０１４３】
上記の実施例１〜８及び比較例１〜５の評価結果を表１に示す。  
【０１４４】
【表１】
2017214547.tif 000011
【０１４５】
＜実施例９＞
〔合成例６：２−｛２−［２−（２−オキソ−１，２−ジフェニルエチルスルファニル）エトキシ］エチルスルファニル｝−１，２−ジフェニルエタノン［Ａ−６］の合成〕
２００ｍＬ四つ口フラスコに、ビス（２−メルカプトエチル）エーテル２．０ｇ（０．０１５ｍｏｌ）、トリエチルアミン１１．７ｇ（０．１２ｍｏｌ）、アセトニトリル２０ｍＬを仕込み、氷浴下で撹拌した。そこに、２−クロロ−２−フェニルアセトフェノン１０ｇ（０．０４３ｍｏｌ）、アセトニトリル２０ｍＬの混合溶液を滴下した。滴下終了後、２５℃で１７時間反応させた。反応終了後、酢酸エチルと水を添加し、抽出を行った。分取した有機層を濃縮し、取得した濃縮液をシリカゲルカラムクロマトグラフィーにて精製し、無色の粘性液体の２−｛２−［２−（２−オキソ−１，２−ジフェニルエチルスルファニル）エトキシ］エチルスルファニル｝−１，２−ジフェニルエタノンを取得した。取得した２−｛２−［２−（２−オキソ−１，２−ジフェニルエチルスルファニル）エトキシ］エチルスルファニル｝−１，２−ジフェニルエタノンの量は１．６ｇであり、収率は２１％であった。
【０１４６】
なお、合成例６により得られた、２−｛２−［２−（２−オキソ−１，２−ジフェニルエチルスルファニル）エトキシ］エチルスルファニル｝−１，２−ジフェニルエタノン［Ａ−６］の1Ｈ−ＮＭＲスペクトル（Ｂｒｕｋｅｒ社製「Ａｓｃｅｎｄ４００」使用、内部標準物質：テトラメチルシラン、溶媒：ＣＤＣｌ3）は図６に示される通りであり、その帰属は以下の通りである。
【０１４７】
７．９−８．０ｐｐｍ（ｍ，４Ｈ，Ａｒ−Ｈ）
７．２−７．５ｐｐｍ（ｍ，１６Ｈ，Ａｒ−Ｈ）
５．８０ｐｐｍ（ｓ，２Ｈ，−Ｓ−ＣＨ−Ａｒ）
３．５−３．６ｐｐｍ（ｍ，４Ｈ，−Ｏ−ＣＨ2−）
２．６３ｐｐｍ（ｔ，４Ｈ，−Ｓ−ＣＨ2−）
【０１４８】
実施例１において、化合物［Ａ−１］の代わりに、合成例６で得られた化合物［Ａ−６］を用いた以外は同様の方法で活性エネルギー線硬化性組成物を得た。得られた組成物は、１か月以上安定に保存ができた。
【０１４９】
＜実施例１０＞
〔合成例７：２−｛４−［４−（２−オキソ−１，２−ジフェニルエチルスルファニル）フェニルスルファニル］フェニルスルファニル｝−１，２−ジフェニルエタノン［Ａ−７］の合成〕
１００ｍＬ四つ口フラスコに、４，４‘−チオビスベンゼンチオール１．０ｇ（０．００４０ｍｏｌ）、トリエチルアミン３．２ｇ（０．０３２ｍｏｌ）、アセトニトリル１５ｍＬを仕込み、氷浴下で撹拌した。そこに、２−クロロ−２−フェニルアセトフェノン２．８ｇ（０．０１２ｍｏｌ）、アセトニトリル１５ｍＬの混合溶液を滴下した。滴下終了後、２５℃で２３時間反応させた。反応終了後、酢酸エチルと水を添加し、抽出を行った。分取した有機層を濃縮し、取得した濃縮液をシリカゲルカラムクロマトグラフィーにて精製し、黄色の固体の２−｛４−［４−（２−オキソ−１，２−ジフェニルエチルスルファニル）フェニルスルファニル］フェニルスルファニル｝−１，２−ジフェニルエタノンを取得した。取得した２−｛４−［４−（２−オキソ−１，２−ジフェニルエチルスルファニル）フェニルスルファニル］フェニルスルファニル｝−１，２−ジフェニルエタノンの量は０．５０ｇであり、収率は２０％であった。
【０１５０】
なお、合成例７により得られた、２−｛４−［４−（２−オキソ−１，２−ジフェニルエチルスルファニル）フェニルスルファニル］フェニルスルファニル｝−１，２−ジフェニルエタノン［Ａ−７］の1Ｈ−ＮＭＲスペクトル（Ｂｒｕｋｅｒ社製「Ａｓｃｅｎｄ４００」使用、内部標準物質：テトラメチルシラン、溶媒：ＣＤＣｌ3）は図７に示される通りであり、その帰属は以下の通りである。
【０１５１】
７．９−８．０ｐｐｍ（ｍ，４Ｈ，Ａｒ−Ｈ）
７．０−７．５ｐｐｍ（ｍ，２４Ｈ，Ａｒ−Ｈ）
５．８３ｐｐｍ（ｓ，３Ｈ，−Ｓ−ＣＨ−Ａｒ）
【０１５２】
実施例１において、化合物［Ａ−１］の代わりに、合成例７で得られた化合物［Ａ−７］を用いた以外は同様の方法で活性エネルギー線硬化性組成物を得た。得られた組成物は、１か月以上安定に保存ができた。
【０１５３】
＜実施例１１＞
〔合成例８：（２−オキソ−１，２−ジフェニルエチルスルファニル）プロピオン酸３−｛３−［２−（２−オキソ−１，２−ジフェニルエチルスルファニル）プロピオニルオキシ］−２，２−ビス［２−（２−オキソ−１，２−ジフェニルエチルスルファニル）プロピオニルオキシメチル］プロピオニルオキシ｝−２，２−ビス［２−（２−オキソ−１，２−ジフェニルエチルスルファニル）プロピオニルオキシメチル］プロピル［Ａ−８］の合成〕
１００ｍＬ四つ口フラスコに、ヘキサキス（３−メルカプトプロピオン酸）次ペンタエリトリトール１．０ｇ（０．００１３ｍｏｌ）、トリエチルアミン３．１ｇ（０．０３１ｍｏｌ）、アセトニトリル１０ｍＬを仕込み、氷浴下で撹拌した。そこに、２−クロロ−２−フェニルアセトフェノン２．７ｇ（０．０１２ｍｏｌ）、アセトニトリル１５ｍＬの混合溶液を滴下した。滴下終了後、２５℃で３日間反応させた。反応終了後、酢酸エチルと水を添加し、抽出を行った。分取した有機層を濃縮し、取得した濃縮液をシリカゲルカラムクロマトグラフィーにて精製し、薄黄色の固体の（２−オキソ−１，２−ジフェニルエチルスルファニル）プロピオン酸３−｛３−［２−（２−オキソ−１，２−ジフェニルエチルスルファニル）プロピオニルオキシ］−２，２−ビス［２−（２−オキソ−１，２−ジフェニルエチルスルファニル）プロピオニルオキシメチル］プロピオニルオキシ｝−２，２−ビス［２−（２−オキソ−１，２−ジフェニルエチルスルファニル）プロピオニルオキシメチル］プロピルを取得した。取得した（２−オキソ−１，２−ジフェニルエチルスルファニル）プロピオン酸３−｛３−［２−（２−オキソ−１，２−ジフェニルエチルスルファニル）プロピオニルオキシ］−２，２−ビス［２−（２−オキソ−１，２−ジフェニルエチルスルファニル）プロピオニルオキシメチル］プロピオニルオキシ｝−２，２−ビス［２−（２−オキソ−１，２−ジフェニルエチルスルファニル）プロピオニルオキシメチル］プロピルの量は０．７０ｇであり、収率は２８％であった。
【０１５４】
なお、合成例８により得られた、（２−オキソ−１，２−ジフェニルエチルスルファニル）プロピオン酸３−｛３−［２−（２−オキソ−１，２−ジフェニルエチルスルファニル）プロピオニルオキシ］−２，２−ビス［２−（２−オキソ−１，２−ジフェニルエチルスルファニル）プロピオニルオキシメチル］プロピオニルオキシ｝−２，２−ビス［２−（２−オキソ−１，２−ジフェニルエチルスルファニル）プロピオニルオキシメチル］プロピル［Ａ−８］の1Ｈ−ＮＭＲスペクトル（Ｂｒｕｋｅｒ社製「Ａｓｃｅｎｄ４００」使用、内部標準物質：テトラメチルシラン、溶媒：ＣＤＣｌ3）は図８に示される通りであり、その帰属は以下の通りである。
【０１５５】
７．９−８．０ｐｐｍ（ｍ，１２Ｈ，Ａｒ−Ｈ）
７．１−７．５ｐｐｍ（ｍ，４８Ｈ，Ａｒ−Ｈ）
５．６６ｐｐｍ（ｓ，６Ｈ，−Ｓ−ＣＨ−Ａｒ）
３．９９ｐｐｍ（ｓ，１２Ｈ，−ＣＯ−Ｏ−ＣＨ2−）
３．２４ｐｐｍ（ｓ，４Ｈ，−Ｏ−ＣＨ2−Ｃ−ＣＨ２−Ｏ−ＣＯ−）
２．６−２．７ｐｐｍ（ｍ，１２Ｈ，−Ｓ−ＣＨ２−）
２．４−２．５ｐｐｍ（ｍ，１２Ｈ，−Ｏ−ＣＯ−ＣＨ２−）
【０１５６】
実施例１において、化合物［Ａ−１］の代わりに、合成例８で得られた化合物［Ａ−８］を用いた以外は同様の方法で活性エネルギー線硬化性組成物を得た。得られた組成物は、１か月以上安定に保存ができた。
【０１５７】
比較例１および２の組成物では紫外線照射時の酸素阻害により照射量が相対的に多くなったが、実施例１〜８の組成物では酸素阻害の影響をほとんど受けなかった。また、比較例１の組成物に比べ、実施例１、３〜５、および７の組成物は硬化収縮が抑えられることがわかった。さらに、比較例１および２の硬化物に比べ、実施例２〜４、６、および８の硬化物は表面硬度と屈曲耐久性に優れていた。また、比較例３、および４の組成物に比べ、実施例１〜８の組成物は低照射量で高硬度な硬化物を得ることがわかった。
さらに、合成例１〜８に記載の化合物は、比較例５の化合物に比べ非常に優れた保存安定性を有する活性エネルギー線重合開始剤として有用であることがわかる。
【産業上の利用可能性】
【０１５８】
本発明によれば、長期の保存安定性を有する活性エネルギー線硬化性組成物を得ることができ、さらに、表面硬度と屈曲耐久性に優れた硬化物を得ることができるため、本発明のベンゾインチオエーテル化合物は、例えば、塗料または印刷インキ、インクジェットインキ、粘着剤、接着剤、保護コーティング剤、アンカーコーティング剤、磁性粉コーティングバインダー、サンドブラスト用被膜、版材、フォトレジスト、カラーフィルター、フレキシブルディスプレー用フィルム、半導体装置、電子部品、層間絶縁膜、配線被覆膜、光回路、光回路部品、反射防止膜、ホログラム、光学部材または建築材料の構成部材として広く用いられ、印刷物、カラーフィルター、フレキシブルディスプレー用フィルム、半導体装置、電子部品、層間絶縁膜、配線被覆膜、光回路、光回路部品、反射防止膜、ホログラム、光学部材または建築部材等が提供される。
特に、インクジェットインキや粘着剤、接着剤、フォトレジスト、光学部材、電子部品などに用いる際は、薄膜で使用することが多く、酸素の影響を受け易いので、酸素による重合阻害を受けにくく保存安定性に優れている本発明の化合物は有用である。
【図１】
2017214547.tif 000022
【図２】
2017214547.tif 000023
【図３】
2017214547.tif 000024
【図４】
2017214547.tif 000025
【図５】
2017214547.tif 000026
【図６】
2017214547.tif 000027
【図７】
2017214547.tif 000028
【図８】
2017214547.tif 000029